(57)【要約】  患者の皮膚表面を通して有効成分を導入するためのマイクロニードルアレイは、ベース層、ベース層から突出する複数のマイクロニードル、および有効成分を含むシェル層を含むことができる。マイクロニードルのそれぞれは、近位部分および遠位部分を有する細長い本体を含み、近位部分は、ベース層に取り付けられている。マイクロニードルのそれぞれはまた、少なくとも１つの溶解性ポリマーを含むことができる。有効成分は、細長い本体の少なくとも一部の周りに延びるシェル層に組み込まれている。
2021533901.tif 000002
【特許請求の範囲】
【請求項１】
マイクロニードルアレイであって、
ベース層と、
前記ベース層から突出する複数のマイクロニードルであって、前記マイクロニードルのそれぞれおよび前記ベース層は、第１のヒアルロン酸ポリマーマトリックスからなる単一の構造的に連続した構成要素であり、前記複数のマイクロニードルのそれぞれは、前記ベース層と連続する近位部分を有する細長い本体であり、前記細長い本体は、その前記近位部分から遠位部分に向かって概して先細になり、不規則な本体形状を画定する、複数のマイクロニードルと、
前記複数のマイクロニードルの前記細長い本体を少なくとも部分的に包み込んで、その周りに流れ込み、その前記不規則な本体形状に対して不規則な表面境界を画定する薬物運搬シェル層であって、それぞれの細長い本体のそれぞれの不規則な本体形状とは異なる事前定義された外側プロファイルをそれぞれが有して、前記アレイが一貫したマイクロニードルプロファイルを有することを可能にし、第２のヒアルロン酸ポリマーマトリックスに分散された神経毒を含む、薬物運搬シェル層と  を含み、
前記薬物運搬シェル層および前記細長い本体は、前記不規則な表面境界にまたがる前記第１のヒアルロン酸ポリマーマトリックスおよび前記第２のヒアルロン酸ポリマーマトリックスの重なりを含む一体化されたヒアルロン酸ポリマーマトリックスを介して融合されている、マイクロニードルアレイ。
【請求項２】
前記第１のヒアルロン酸ポリマーマトリックスは前記第２のヒアルロン酸ポリマーマトリックスのポリマー濃度よりも高いポリマー濃度を有する、請求項１に記載のマイクロニードルアレイ。
【請求項３】
前記第１のヒアルロン酸ポリマーマトリックスは前記第２のヒアルロン酸ポリマーマトリックスの比重量よりも大きい比重量を有する、請求項１に記載のマイクロニードルアレイ。
【請求項４】
前記薬物運搬シェル層は前記細長い本体の前記遠位部分のみを覆う、請求項１から３のいずれか一項に記載のマイクロニードルアレイ。
【請求項５】
前記薬物運搬シェル層は前記マイクロニードルの前記細長い本体を完全に包み込む、請求項１から３のいずれか一項に記載のマイクロニードルアレイ。
【請求項６】
前記神経毒はボツリヌス毒素を含む、請求項１から５のいずれか一項に記載のマイクロニードルアレイ。
【請求項７】
前記ボツリヌス毒素は、ボツリヌス毒素血清型Ａ（ＢｏＮＴ／Ａ）、ボツリヌス毒素血清型Ｂ（ＢｏＮＴ／Ｂ）、ボツリヌス毒素血清型Ｃ１（ＢｏＮＴ／Ｃ１）、ボツリヌス毒素血清型Ｄ（ＢｏＮＴ／Ｄ）、ボツリヌス毒素血清型Ｅ（ＢｏＮＴ／Ｅ）、ボツリヌス毒素血清型Ｆ（ＢｏＮＴ／Ｆ）、ボツリヌス毒素血清型Ｇ（ＢｏＮＴ／Ｇ）、ボツリヌス毒素血清型Ｈ（ＢｏＮＴ／Ｈ）、ボツリヌス毒素血清型Ｘ（ＢｏＮＴ／Ｘ）、およびモザイクボツリヌス毒素および／またはその変異体からなる群から選択される、請求項６に記載のマイクロニードルアレイ。
【請求項８】
前記マイクロニードルアレイは、約０．０１から約１００Ｕ／ｃｍ２の前記神経毒を患者に送達するように構成されている、請求項１から７のいずれか一項に記載のマイクロニードルアレイ。
【請求項９】
前記マイクロニードルアレイは約０．０１から約１００，０００Ｕ／ｃｍ２の範囲の神経毒の充填濃度（loading concentration）を有する、請求項１から８のいずれか一項に記載のマイクロニードルアレイ。
【請求項１０】
前記第２のヒアルロン酸ポリマーマトリックスは、約０．０００００１重量％から約０．０１重量％の前記神経毒を含む、請求項１から９のいずれか一項に記載のマイクロニードルアレイ。
【請求項１１】
前記第１のヒアルロン酸ポリマーマトリックス、前記第２のヒアルロン酸ポリマーマトリックス、またはその両方は、非架橋ヒアルロン酸、架橋ヒアルロン酸、疎水的に修飾されたヒアルロン酸、またはそれらの任意の組み合わせを含む、請求項１から１０のいずれか一項に記載のマイクロニードルアレイ。
【請求項１２】
前記第１のヒアルロン酸ポリマーマトリックスおよび前記第２のヒアルロン酸ポリマーマトリックスはそれぞれ独立して、約１５０ｋＤａから約６ＭＤａの範囲の分子量を有するヒアルロン酸を含む、請求項１から１１のいずれか一項に記載のマイクロニードルアレイ。
【請求項１３】
前記第１のヒアルロン酸ポリマーマトリックス、前記第２のヒアルロン酸ポリマーマトリックス、またはその両方は、グリコサミノグリカン、多糖類、コラーゲン、エラスチン、フィブロイン、デンプン、グルコマンナン、またはそれらの任意の組み合わせの少なくとも１つをさらに含む、請求項１から１２のいずれか一項に記載のマイクロニードルアレイ。
【請求項１４】
前記近位部分および前記ベース層は有効成分を含まない、請求項１から１３のいずれか一項に記載のマイクロニードルアレイ。
【請求項１５】
前記第１のヒアルロン酸ポリマーマトリックスは、非架橋ヒアルロン酸、架橋ヒアルロン酸、疎水的に修飾されたヒアルロン酸、またはそれらの任意の組み合わせからなる、請求項１から１４のいずれか一項に記載のマイクロニードルアレイ。
【請求項１６】
前記複数のマイクロニードルのそれぞれは約２５ミクロンから約３０００ミクロンの範囲の長さを有する、請求項１から１５のいずれか一項に記載のマイクロニードルアレイ。
【請求項１７】
前記複数のマイクロニードルのそれぞれは実質的に同じ長さを有する、請求項１から１６のいずれか一項に記載のマイクロニードルアレイ。
【請求項１８】
前記複数のマイクロニードルのそれぞれは円錐形またはピラミッド形の形状を有する、請求項１から１７のいずれか一項に記載のマイクロニードルアレイ。
【請求項１９】
前記複数のマイクロニードルのそれぞれは約１ミクロンから約３０ミクロンの範囲の先端幅を有する、請求項１から１８のいずれか一項に記載のマイクロニードルアレイ。
【請求項２０】
前記マイクロニードルアレイのマイクロニードルの密度は約５マイクロニードル／ｃｍ２から約１０００マイクロニードル／ｃｍ２の範囲である、請求項１から１９のいずれか一項に記載のマイクロニードルアレイ。
【請求項２１】
前記神経毒は前記薬物運搬シェル層に均一に分散している、請求項１から２０のいずれか一項に記載のマイクロニードルアレイ。
【請求項２２】
マイクロニードルアレイを形成するための方法であって、
複数の細長いウェルを含むマイクロニードルアレイ型を提供するステップと、
神経毒および約１重量％から約４０重量％のヒアルロン酸を含む第１のヒアルロン酸ポリマー溶液を提供するステップと、
前記第１のヒアルロン酸ポリマー溶液を前記細長いウェルのそれぞれの下部に分注するステップと、
約２５重量％から約５０重量％のヒアルロン酸を含む第２のヒアルロン酸ポリマー溶液を提供するステップであって、前記第２のヒアルロン酸ポリマー溶液の粘度は前記第１のヒアルロン酸ポリマー溶液の粘度よりも高い、ステップと、
前記第１のヒアルロン酸ポリマー溶液を分注した後に、前記第２のヒアルロン酸ポリマー溶液を前記細長いウェルのそれぞれに分注するステップであって、前記第２のヒアルロン酸ポリマー溶液の高い粘度により、前記第１のヒアルロン酸ポリマー溶液の少なくとも一部が前記細長いウェルの前記下部から移動し、前記第２のヒアルロン酸ポリマー溶液の周りを流れ、それによって神経毒含有外層を形成する、ステップと、
前記型内の前記第１および第２のヒアルロン酸ポリマー溶液を乾燥させて、そこから突出する複数のマイクロニードルを有するベース層を含むマイクロニードルアレイを形成するステップであって、各マイクロニードルは、細長い本体および前記神経毒含有外層を含む、ステップと、
を含む、方法。
【請求項２３】
前記第１のヒアルロン酸ポリマー溶液を分注した後、前記細長いウェルのそれぞれは部分的にのみ満たされ、前記細長いウェルのそれぞれの上部は満たされないままである、請求項２２に記載の方法。
【請求項２４】
前記第２のヒアルロン酸ポリマー溶液を前記細長いウェルのそれぞれに分注するステップは、前記細長いウェルを前記第２のヒアルロン酸ポリマー溶液で過剰に充填するステップを含む、請求項２２に記載の方法。
【請求項２５】
前記型内の前記第１および第２のヒアルロン酸ポリマー溶液を乾燥させるステップは、前記第１および第２のヒアルロン酸ポリマー溶液を前記型内にある間に加熱するステップを含む、請求項２２から２４のいずれか一項に記載の方法。
【請求項２６】
前記型内の前記第１および第２のヒアルロン酸ポリマー溶液を乾燥させるステップは、前記第１および第２のヒアルロン酸ポリマー溶液を前記型内にある間に室温で乾燥させるステップを含む、請求項２２から２４のいずれか一項に記載の方法。
【請求項２７】
前記第２のヒアルロン酸ポリマー溶液を分注した後、真空を適用するステップをさらに含む、請求項２２から２６のいずれか一項に記載の方法。
【請求項２８】
前記第１のヒアルロン酸ポリマー溶液を分注するステップは、前記第１のヒアルロン酸溶液を前記型に流し込むステップを含み、前記第２のヒアルロン酸ポリマー溶液を分注するステップは、前記第２のヒアルロン酸ポリマー溶液を前記第１のヒアルロン酸溶液上に流し込み、第２のヒアルロン酸ポリマー溶液に外圧を加えるステップを含む、請求項２２から２６のいずれか一項に記載の方法。
【請求項２９】
前記圧力を加えるステップは、前記圧力を所定の時間維持するステップをさらに含み、それにより、前記第１および第２のヒアルロン酸ポリマー溶液のそれぞれからのヒアルロン酸ポリマーの一部が、前記第１および第２のヒアルロン酸ポリマー溶液の界面で一体化される、請求項２８に記載の方法。
【請求項３０】
前記第１のヒアルロン酸ポリマー溶液、前記第２のヒアルロン酸ポリマー溶液、またはその両方は、約６．０から約８．０の範囲のｐＨを有する水性緩衝液をさらに含む、請求項２２から２９のいずれか一項に記載の方法。
【請求項３１】
前記水性緩衝液はリン酸緩衝生理食塩水（ＰＢＳ）またはヒスチジン緩衝液である、請求項３０に記載の方法。
【請求項３２】
前記第２のヒアルロン酸ポリマー溶液の少なくとも一部は前記型の過剰充填部分またはベース部分に配置され、前記第２のヒアルロン酸ポリマー溶液は前記型の前記過剰充填部分に配置され、それにより、前記型は前記マイクロニードルアレイの前記ベース層を画定する、請求項２２から３１のいずれか一項に記載の方法。
【請求項３３】
前記マイクロニードルアレイを前記マイクロニードルアレイ型から分離するステップをさらに含む、請求項２２から３２のいずれか一項に記載の方法。
【請求項３４】
前記神経毒含有外層は前記マイクロニードルの前記細長い本体の遠位部分のみを覆う、請求項２２から３３のいずれか一項に記載の方法。
【請求項３５】
前記神経毒含有外層は前記マイクロニードルの前記細長い本体を完全に包み込んでいる、請求項２２から３３のいずれか一項に記載の方法。
【請求項３６】
前記神経毒はボツリヌス毒素を含む、請求項２２から３５のいずれか一項に記載の方法。
【請求項３７】
前記ボツリヌス毒素は、ボツリヌス毒素血清型Ａ（ＢｏＮＴ／Ａ）、ボツリヌス毒素血清型Ｂ（ＢｏＮＴ／Ｂ）、ボツリヌス毒素血清型Ｃ１（ＢｏＮＴ／Ｃ１）、ボツリヌス毒素血清型Ｄ（ＢｏＮＴ／Ｄ）、ボツリヌス毒素血清型Ｅ（ＢｏＮＴ／Ｅ）、ボツリヌス毒素血清型Ｆ（ＢｏＮＴ／Ｆ）、ボツリヌス毒素血清型Ｇ（ＢｏＮＴ／Ｇ）、ボツリヌス毒素血清型Ｈ（ＢｏＮＴ／Ｈ）、ボツリヌス毒素血清型Ｘ（ＢｏＮＴ／Ｘ）、およびモザイクボツリヌス毒素および／またはその変異体からなる群から選択される、請求項３６に記載の方法。
【請求項３８】
前記マイクロニードルアレイは約０．０１から約１００Ｕ／ｃｍ２の前記神経毒を患者に送達するように構成されている、請求項２２から３７のいずれか一項に記載の方法。
【請求項３９】
前記マイクロニードルアレイは約０．０１から約１００，０００Ｕ／ｃｍ２の範囲の神経毒の充填濃度を有する請求項２２から３８のいずれか一項に記載の方法。
【請求項４０】
前記第２のヒアルロン酸ポリマー溶液は約０．０００００００１から約１．０ｍｇ／ｍＬの前記神経毒を含む、請求項２２から３９のいずれか一項に記載の方法。
【請求項４１】
前記第１のヒアルロン酸ポリマー溶液、前記第２のヒアルロン酸ポリマー溶液、またはその両方の前記ヒアルロン酸は、非架橋ヒアルロン酸、架橋ヒアルロン酸、疎水的に修飾されたヒアルロン酸、またはそれらの任意の組み合わせから選択される少なくとも１つである、請求項２２から４０のいずれか一項に記載の方法。
【請求項４２】
前記第１のヒアルロン酸ポリマー溶液、前記第２のヒアルロン酸ポリマー溶液、またはその両方の前記ヒアルロン酸は、それぞれ独立して約５０ｋＤａから約６ＭＤａの範囲の分子量を有する、請求項２２から４１のいずれか一項に記載の方法。
【請求項４３】
前記第１のヒアルロン酸ポリマー溶液、前記第２のヒアルロン酸ポリマー溶液、またはその両方は、グリコサミノグリカン、多糖類、コラーゲン、エラスチン、フィブロイン、デンプン、グルコマンナン、またはそれらの任意の組み合わせの少なくとも１つをさらに含む、請求項２２から４２のいずれか一項に記載の方法。
【請求項４４】
前記第２のヒアルロン酸ポリマー溶液は有効成分を含まない、請求項２２から４３のいずれか一項に記載の方法。
【請求項４５】
前記細長いウェルのそれぞれは約２５ミクロンから約３０００ミクロンの範囲の深さを有する、請求項２２から４４のいずれか一項に記載の方法。
【請求項４６】
前記細長いウェルのそれぞれは実質的に同じ深さを有する、請求項２２から４５のいずれか一項に記載の方法。
【請求項４７】
各前記細長いウェルは円錐形またはピラミッド形の形状を有する、請求項２２から４６のいずれか一項に記載の方法。
【請求項４８】
各マイクロニードルは約１ミクロンから約３０ミクロンの範囲の先端幅を有する、請求項２２から４７のいずれか一項に記載の方法。
【請求項４９】
前記マイクロニードルアレイ型は、約５マイクロニードル／ｃｍ２から約１０００マイクロニードル／ｃｍ２の範囲の前記マイクロニードルアレイのマイクロニードルの密度を生成するように構成されている、請求項２２から４８のいずれか一項に記載の方法。
【請求項５０】
前記神経毒は前記神経毒含有外層に均一に分散している、請求項２２から４９のいずれか一項に記載の方法。
【請求項５１】
請求項２２から５０のいずれか一項によって作成されたマイクロニードルアレイ。
【請求項５２】
患者を治療するための方法であって、請求項１から２１および５１のいずれか１つのマイクロニードルアレイを提供するステップと、前記マイクロニードルアレイを患者の皮膚表面に適用して、前記皮膚表面に複数のマイクロニードルを埋め込むステップと、を含む、方法。
【請求項５３】
外層の前記ヒアルロン酸の少なくとも一部は溶解し、前記マイクロニードルは前記皮膚表面に埋め込まれて前記神経毒を前記患者に放出する、請求項５２に記載の方法。
【請求項５４】
前記マイクロニードルアレイは、額のしわ、目じりのしわ、眉間のしわ、小じわ、多汗症、瘢痕、乾癬、炎症性皮膚疾患を治療するために使用される、請求項５２または５３に記載の方法。
【請求項５５】
マイクロニードルアレイであって、
ベース層と、
前記ベース層から突出する複数のマイクロニードルであって、前記複数のマイクロニードルのそれぞれは、前記ベース層と連続する近位部分を有する細長い本体であり、前記細長い本体は、概略、その前記近位部分から遠位部分に向かって先細になり、不規則な本体形状を画定する、複数のマイクロニードルと、
前記複数のマイクロニードルの前記細長い本体を少なくとも部分的に包み込んで、その周りに流れ込み、その前記不規則な本体形状に対して不規則な表面境界を画定する少なくとも１つの薬物運搬シェル層であって、それぞれの細長い本体のそれぞれの不規則な本体形状とは異なる事前定義された外側プロファイルを有し、有効成分を含む、少なくとも１つの薬物運搬シェル層と、
を含む、マイクロニードルアレイ。
【請求項５６】
前記少なくとも１つの薬物運搬シェル層および前記細長い本体は一緒に融合される、請求項５５に記載のマイクロニードルアレイ。
【請求項５７】
前記有効成分は抗原、抗体、または毒素を含む、請求項５５から５６のいずれか一項に記載のマイクロニードルアレイ。
【請求項５８】
前記有効成分は神経毒である、請求項５５から５７のいずれか一項に記載のマイクロニードルアレイ。
【請求項５９】
前記神経毒はボツリヌス毒素である、請求項５８に記載のマイクロニードルアレイ。
【請求項６０】
前記複数のマイクロニードルは円錐形またはピラミッド形の形状を有する、請求項５５から５９のいずれか一項に記載のマイクロニードルアレイ。
【請求項６１】
前記円錐形またはピラミッド形の形状は、それらに関連するピッチ角を有し、その結果、前記複数のマイクロニードルは、点または先端に向かって先細になる、請求項６０に記載のマイクロニードルアレイ。
【請求項６２】
前記ベース層、前記複数のマイクロニードル、および前記薬物運搬シェル層はそれぞれ少なくとも１つのポリマーを含む、請求項５５から６１のいずれか一項に記載のマイクロニードルアレイ。
【請求項６３】
前記ベース層および前記複数のマイクロニードルは同じ少なくとも１つのポリマーを含む、請求項６２に記載のマイクロニードルアレイ。
【請求項６４】
前記有効成分はポリマーに分散している、請求項６２に記載のマイクロニードルアレイ。
【請求項６５】
前記少なくとも１つのポリマーは溶解可能である、請求項６２に記載のマイクロニードルアレイ。
【請求項６６】
前記少なくとも１つのポリマーはヒアルロン酸である、請求項６２に記載のマイクロニードルアレイ。
【請求項６７】
前記ベース層は第１のポリマーを含み、前記複数のマイクロニードルは第２のポリマーを含み、前記薬物運搬シェル層は第３のポリマーを含む、請求項５５から６１のいずれか一項に記載のマイクロニードルアレイ。
【請求項６８】
マイクロニードルアレイであって、
ベース層と、
前記ベース層から突出する複数のマイクロニードルであって、前記複数のマイクロニードルのそれぞれは、第１のポリマーを含み、かつ前記ベース層と連続する近位部分を有する細長い本体であり、前記細長い本体は、一般に、その前記近位部分から遠位部分に向かって先細になり、不規則な本体形状を画定する、複数のマイクロニードルと、
前記複数のマイクロニードルの前記細長い本体を少なくとも部分的に包み込んで、その周りに流れ込み、その前記不規則な本体形状に対して不規則な表面境界を画定する少なくとも１つの薬物運搬シェル層であって、前記少なくとも１つの薬物運搬シェル層は、それぞれの細長い本体のそれぞれの不規則な本体形状とは異なる事前定義された外側プロファイルを有し、第２のポリマーに分散された有効成分を含む、少なくとも１つの薬物運搬シェル層と、
を含む、マイクロニードルアレイ。
【請求項６９】
前記第１のポリマーは前記第２のポリマーよりも遅い速度で溶解する、請求項６８に記載のマイクロニードルアレイ。
【請求項７０】
前記細長い本体は有効成分をさらに含む、請求項６８から６９のいずれか一項に記載のマイクロニードルアレイ。
【請求項７１】
前記第２のポリマーは前記第１のポリマーよりも遅い速度で溶解する、請求項６８から７０のいずれか一項に記載のマイクロニードルアレイ。
【請求項７２】
前記第２のポリマーは、約０．１から約２重量％の濃度の高分子量ヒアルロン酸を含む、請求項７１に記載のマイクロニードルアレイ。
【請求項７３】
前記第１のポリマーは約５重量％から約４０重量％の濃度の低分子量ヒアルロン酸を含む、請求項７１に記載のマイクロニードルアレイ。
【請求項７４】
マイクロニードルアレイを形成するための方法であって、
複数の細長いウェルを含むマイクロニードルアレイ型を提供するステップと、
有効成分を含む第１の流体を提供するステップと、
前記細長いウェルのそれぞれの下部に前記第１の流体を分注するステップと、
第２の流体の粘度が前記第１の流体の粘度よりも高い第２の流体を提供するステップと、
前記第１の流体を分注した後、前記第２の流体を前記各細長いウェルに分注するステップであって、前記第２の流体の前記高い粘度は、前記第１の流体の少なくとも一部を前記細長いウェルのそれぞれの前記下部から前記第２の流体の周りを流れるように変位させて、それにより、有効成分含有外層を形成する、ステップと、
前記型内の前記第１および第２の流体を乾燥させて、そこから突出する複数のマイクロニードルを有するベース層を含むマイクロニードルアレイを形成するステップであって、各マイクロニードルは、細長い本体および前記有効成分含有外層を含む、ステップと、
を含む、方法。
【請求項７５】
前記第１の流体はヒアルロン酸ポリマー溶液を含む、請求項７４に記載の方法。
【請求項７６】
前記有効成分は神経毒を含む、請求項７４から７５のいずれか一項に記載の方法。
【請求項７７】
前記第２の流体は、溶媒と混合されたヒアルロン酸から本質的になるヒアルロン酸ポリマー溶液を含む、請求項７４から７６のいずれか一項に記載の方法。
【請求項７８】
前記第２の流体は少なくとも１つのポリマーを含む、請求項７４から７７のいずれか一項に記載の方法。
【請求項７９】
前記第２の流体は１つまたは複数の追加のポリマーをさらに含む、請求項７８に記載の方法。
【請求項８０】
前記第２の流体は賦形剤をさらに含む、請求項７８に記載の方法。
【請求項８１】
マイクロニードルアレイを形成するための方法であって、
複数の細長いウェルを含むマイクロニードルアレイ型を提供するステップと、
有効成分を含む第１の流体を提供するステップと、
前記型の上の下部に前記第１の流体を分注するステップと、
第２の流体の粘度が前記第１の流体の粘度よりも高い第２の流体を提供するステップと、
前記第１の流体を分注した後、前記第２の流体を前記第１の流体の上に流し込むステップと、
圧縮の第１の段階で前記第２の流体の上に圧力を加え、前記第１の流体を前記細長いウェルの中および前記第２の流体の周りに流し、それにより、マイクロニードルの細長い本体の周りに有効成分含有シェル層を形成するステップと、
圧縮の第２の段階で一定期間前記圧力を維持し、前記有効成分含有シェル層を前記マイクロニードルの前記細長い本体に結合するマトリックスを作成するステップと、
前記型内の前記第１および第２の流体を乾燥させて、そこから突出する複数のマイクロニードルを有するベース層を含むマイクロニードルアレイを形成するステップであって、各マイクロニードルは、細長い本体および前記有効成分含有シェル層を含む、ステップと、
を含む、方法。
【請求項８２】
前記第２の流体を前記第１の流体の上に流し込むステップは、前記型の前記細長いウェルを過剰に満たし、前記型の前記細長いウェルの上に単一の連続層を形成する、請求項８１に記載の方法。
【請求項８３】
前記第１の流体および前記第２の流体はヒアルロン酸ポリマー溶液を含む、請求項８１から８２のいずれか一項に記載の方法。
【請求項８４】
前記第１の流体は５重量％未満の１６０ｋＤＡヒアルロン酸を含む、請求項８３に記載の方法。
【請求項８５】
前記第１の流体を分注する前記ステップは真空下で行われる、請求項８１から８４のいずれか一項に記載の方法。
【請求項８６】
マイクロニードルアレイを形成するための方法であって、
複数の細長いウェルを含むマイクロニードルアレイ型を提供するステップと、
有効成分を含む第１の流体を提供するステップと、
第２の流体の粘度が前記第１の流体の粘度よりも高い前記第２の流体を提供するステップと、
前記第１の流体および前記第２の流体を前記マイクロニードルアレイ型に同時に注入するステップと、
前記マイクロニードルアレイ型を圧縮して、前記第１の流体と前記第２の流体との間に一体の界面を形成するステップと、
前記型内の前記第１および第２の流体を乾燥させて、そこから突出する複数のマイクロニードルを有するベース層を含むマイクロニードルアレイを形成するステップであって、各マイクロニードルは、細長い本体および有効成分含有層を含む、ステップと、
を含む、方法。
【請求項８７】
前記細長い本体および前記有効成分含有層は互いに構造的に一体化されている、請求項８６に記載の方法。
【請求項８８】
前記第１の流体および第２の流体はポリマーを含む、請求項８６から８７のいずれか一項に記載の方法。
【請求項８９】
前記細長い本体は、前記有効成分含有層のポリマーの濃度よりも高いポリマーの濃度を有する、請求項８８に記載の方法。
【請求項９０】
前記細長い本体は前記有効成分含有層の比重よりも大きい比重を有する、請求項８６から８９のいずれか一項に記載の方法。
【発明の詳細な説明】
【技術分野】
【０００１】
関連出願の相互参照
本出願は、米国特許法第１１９条（ｅ）の下で２０１８年８月１５日出願の米国仮出願第６２／７６４，６８５号からの優先権および利益を主張し、その全体は参照により本明細書に組み込まれる。
【背景技術】
【０００２】
本開示は、一般に、マイクロニードルアレイおよびマイクロニードルアレイを作製および使用するための方法、より具体的には、各マイクロニードルの少なくとも遠位端に形成されたシェル層に有効成分が局在するマイクロニードルアレイおよび関連する方法に関する。
【０００３】
皮膚へのまたは皮膚を介した薬物送達は、多くの薬物が局所送達中に治療的に適切な速度および量で角質層を貫通することができないために制限される可能性がある。皮膚を通る薬物透過性を改善するために取られてきた１つのアプローチは、薬物分子が通過するのに十分な大きさの複数の開口を可逆的に作成することである。この目的のために、たとえば、化学的透過増強、イオントフォレーシス、エレクトロポレーション、超音波圧力波発生、ならびに高周波および／または熱アブレーションを含むいくつかの技術が採用されてきた。これらのアプローチは、場合によっては問題になることがあり、最も一般的なのは、作成される開口部のサイズが小さいことによる。たとえば、生物学的実体などのより大きな薬物分子は、これらの技術を使用して作成された開口部を通過するには大きすぎることがよくある。サイズが大きいため、生物学的実体はしばしば皮下注射によって投与されるが、これは患者にとって苦痛であり、特定の皮膚表面積を治療するために望ましくないことがある。
【０００４】
皮膚に開口部を作成するための代替アプローチは、マイクロニードルアレイを利用する。マイクロニードルアレイを患者の皮膚表面に適用すると、複数の皮膚貫通により、薬物分子が通過できるようになる。マイクロニードルによって作成された開口部は、個々のマイクロニードルの断面サイズによって決定され、通常、幅が数ミクロンである。このため、マイクロニードルによって作成された開口部は、治療機能を実行するために、抗原、抗体、毒素などのより大きな薬物分子を皮膚を通して導入することを可能にすることができる。マイクロニードルアレイは、サイズが小さく、貫通深さが限られているため、皮下注射とは異なり、一般的に患者に著しい痛みを引き起こさない。
【０００５】
マイクロニードルアレイは、皮膚を通して薬物分子を送達するためにいくつかの方法で利用することができる。「ポークアンドパッチ」アプローチでは、マイクロニードルアレイを皮膚に適用してから除去して開口部を作成し、次に薬物または薬物パッチを作成した開口部に局所的に適用する。開口部の急速な治癒は、このアプローチの有効性を制限する可能性がある。「ポークアンドフロー」アプローチでは、中空のマイクロニードルを使用して皮膚を貫通し、マイクロニードルを所定の位置に残して、皮膚を通して液体薬物を送達するための導管として機能させる。
【０００６】
「コートアンドポーク」アプローチでは、薬物でコーティングされたマイクロニードルを使用して開口部を作成し、皮膚を通して薬物分子を送達する。このアプローチは、少量しか必要とされない薬物送達システムにとって魅力的である。ただし、コートアンドポークアプローチも問題になることがある。たとえば、マイクロニードルの薬物のコーティングは、コーティングできる量が制限される可能性があり、コーティングは、各マイクロニードル間の均一性を欠く傾向がある。これは、マイクロニードルアレイが所望の薬物用量を確実に送達することを困難にする。さらに、マイクロニードルの薬物コーティングは、不適切に取り扱われると、損傷や薬物の損失を起こしやすい可能性がある。さらに、薬物コーティングされたニードルは、コーティング中の薬物が熱、光、および酸化剤などの薬物分解剤にさらされるため、不安定性の問題に直面する。
【０００７】
さらに、活性剤が毒素、たとえば神経毒である場合、少量のナノグラムサイズの用量のみが必要とされる可能性があるが、薬物がマイクロニードルアレイ全体に分散している場合、用量はタイムリーな方法で効果的に送達されない可能性がある。したがって、そのような場合、マイクロニードルは、マイクロニードルの表面で毒素の全用量を提供するように構成することが重要であり、それにより、少量の毒素が患者に送達されるために容易にアクセス可能であると同時に、送達のための「コートアンドポーク」アプローチの問題が回避される。
【発明の概要】
【０００８】
本出願は、マイクロニードルアレイ、および一部の実施形態では、薬物分子が充填された分解性マイクロニードルが皮膚を貫通するために使用され、しばらくすると、薬物を充填したマイクロニードルは、その基質から外れ、皮膚に保持される「ポークアンドリリース」薬物送達用途に使用できるマイクロニードルアレイを開示する。一部の実施形態によれば、薬物分子または他の有効成分は、「ポークアンドパッチ」、「コートアンドポーク」、または「ポークアンドフロー」薬物送達用途を目的とする従来のマイクロニードルアレイよりも、本明細書の開示の態様を利用することにより、この「ポークアンドリリース」送達モチーフにおいてより効率的に利用することができる。
【０００９】
本明細書に開示されるマイクロニードルアレイの一部の実施形態は、アレイによって運ばれる有効成分の本質的に全体が患者に送達可能であり、「ポークアンドパッチ」、「コートアンドポーク」、または「ポークアンドフロー」薬物送達用途を目的とする従来のマイクロニードルアレイよりも高い有効成分充填が達成可能であるような方法で有効成分を組み込む。さらに、本明細書で論じられるマイクロニードルアレイの一部の実施形態は、様々な状態を治療する際に利用することができ、毒素などの生物学的実体を患者に送達するのに特に効果的であり得る。
【００１０】
一部の実施形態では、マイクロニードルは、毒素が分散された生分解性シェル層マトリックスに毒素を組み込み、さらに、アレイ内の各マイクロニードル間で薬物分布の均一性を提供する。このシェル層マトリックスは、マイクロニードルを部分的または完全に包み込むか、あるいはマイクロニードルのチップの少なくとも一部を覆う「キャップ」を形成することができる。マトリックスは、熱、光、酸化剤などの環境分解剤から毒素を保護するのに役立つが、迅速または制御された送達のために容易にアクセスできる針の表面に用量全体を維持もする。さらに、シェル層マトリックスはマイクロニードルの残りの部分と一体化されているため、「コートアンドポーク」ニードル構成よりも損傷を受けにくくなっている。
【００１１】
一部の実施形態では、生分解性シェル層に毒素を組み込んだマイクロニードルを作製するための方法が提供される。従来の作製方法は、送達プラットフォームのすでに形成された針への薬液またはマトリックスのスプレーコーティングまたはオーバーモールドを含んでいたが、本明細書に開示される少なくとも一部の実施形態の態様によれば、ヒアルロン酸などの高分子量生分解性ポリマーの使用は、これらの方法が支持できないものになり得るという認識である。特に、高分子量ポリマーは、十分な濃度で添加されると、スプレーコーティングに好ましくない流動特性を有する粘性溶液を形成する。さらに、本明細書に開示される少なくとも一部の実施形態の態様によれば、すでに形成された針へのスプレーコーティングまたはオーバーモールドは、マイクロニードルの外面へのコーティングの結合または一体化が困難であるという認識である。さらに、本明細書に開示される少なくとも一部の実施形態の態様によれば、シェル層の厚さおよび空間分布（たとえば、部分的被覆または完全被覆）を制御することが困難である可能性があるという認識である。本明細書に記載の方法は、針本体のマトリックスと一体化されたマイクロニードル上の薬物含有外層（シェル層）の空間分布を制御しながら、粘性ポリマー溶液からマイクロニードルアレイを作製する方法を提供する。さらに、この方法は、作製中に薬物がマイクロニードルのコアまたは中央本体などのマイクロニードルに移動することなく、薬物を外層に維持する。
【００１２】
したがって、本明細書に開示される少なくとも一部の実施形態は、マイクロニードルの本体と薬物含有外層との間の強化された結合を有利に提供し、薬物含有外層の厚さおよび分布を制御し、マイクロニードルによって運ばれる薬物の量が実際に効果的に患者に届けられることを確実にする傾向がある。これは、有効性を改善し、マイクロニードルアレイのコストを削減するだけでなく、薬物廃棄物とマイクロニードルアレイのコストも削減する。
【００１３】
たとえば、薬物廃棄物の削減は、薬物の適切な適用および送達を妨げるのでアレイの有効性を低下させる、適用中の不十分な結合がマイクロニードルの表面から薬物を剪断するか別の方法で除去する、非効率的な薬物送達の代替方法と比較して達成することができる。さらに、薬物廃棄物の削減は、マイクロニードルまたはマイクロニードルチップ全体に薬物が注入されている（すなわち、コーティングされているだけでなく、マイクロニードルの本体に組み込まれている）代替方法と比較して達成することができるが、そのような代替方法では、薬物が注入されたマイクロニードルが患者に完全に注入または吸収されない場合、患者から取り出されたマイクロニードルアレイには、未使用で処分しなければならない相当なまたは有意の量の薬物が依然として含まれる。これらの非効率的な薬物送達の代替方法のいずれにおいても、マイクロニードルアレイはマイクロニードルアレイによって運ばれる実質的に全量の薬物を効果的に投与または送達することができないため、患者にとっての所望の用量は、所望の薬物用量を超える量の薬物をマイクロニードルアレイに充填することによってのみ達成することができる。対照的に、本明細書に開示されるデバイスおよび方法は、マイクロニードルアレイが所望の用量を運び、実質的にすべての所望の用量を患者に送達することを可能にし、それによりアレイおよび薬物廃棄物のコストを削減することができる。
【００１４】
本明細書に開示される一部の実施形態によれば、有効成分が各マイクロニードルの薬物含有層に均一に、または各マイクロニードルの薬物含有シェル層に濃度勾配で分散または溶解され得るマイクロニードルアレイを提供することができる。たとえば、有効成分の濃度勾配は、各マイクロニードルの内側の薬物含有層から外側の薬物含有層まで、濃度の増加または減少、あるいは濃度の増加および減少の両方の異なる濃度の層を介して提供することができる。さらに、各マイクロニードルの細長い本体およびマイクロニードルアレイのベース層には有効成分がない。したがって、患者の皮膚表面への適用に続いてベース層からマイクロニードルを分離する際、ベース層がその後皮膚表面から除去されるときに、有効成分のいずれも無駄に失われることはない。各マイクロニードルは比較的小さく、少量の有効成分しか保持しないが、治療上有効な量の有効成分は、マイクロニードルの集合的な溶解または分解時に送達することができる。
【００１５】
したがって、マイクロニードルアレイの一部の実施形態は、ベース層と、ベース層から突出する複数のマイクロニードルとを含むことができる。マイクロニードルのそれぞれは、近位部分および遠位部分を有する細長い本体を含み、近位部分は、ベース層に取り付けられている。マイクロニードルおよびベース層は溶解可能である。たとえば、マイクロニードルおよびベース層は、少なくとも１つの溶解性ポリマーを含むことができる。有効成分は、各マイクロニードルの細長い本体の少なくとも一部と一体化された外層を形成するポリマーマトリックスに組み込まれ、分散され、または溶解され得、有効成分は外シェル層にのみ存在する。有効成分は、外層に均一にまたは勾配的に配置することができる。
【００１６】
一部の実施形態では、マイクロニードルアレイに存在する有効成分は、薬物分子または生体分子（すなわち、生物学的実体）を含む。一部の実施形態では、有効成分は、抗原、抗体、または毒素を含む。さらに一部の実施形態では、有効成分は、たとえば、ボツリヌス毒素などの神経毒である。タイプＡ、Ｂ、Ｃ、Ｄおよび／またはＥのボツリヌス毒素は、マイクロニードルアレイに存在する可能性がある。一部の実施形態では、ボツリヌス毒素は、ボツリヌス毒素血清型Ａ（ＢｏＮＴ／Ａ）、ボツリヌス毒素血清型Ｂ（ＢｏＮＴ／Ｂ）、ボツリヌス毒素血清型Ｃ１（ＢｏＮＴ／Ｃ１）、ボツリヌス毒素血清型Ｄ（ＢｏＮＴ／Ｄ）、ボツリヌス毒素血清型Ｅ（ＢｏＮＴ／Ｅ）、ボツリヌス毒素血清型Ｆ（ＢｏＮＴ／Ｆ）、ボツリヌス毒素血清型Ｇ（ＢｏＮＴ／Ｇ）、ボツリヌス毒素血清型Ｈ（ＢｏＮＴ／Ｈ）、ボツリヌス毒素血清型Ｘ（ＢｏＮＴ／Ｘ）、ボツリヌス毒素血清型Ｊ（ＢｏＮＴ／Ｊ）、およびモザイクボツリヌス毒素および／またはその変異体からなる群から選択される。モザイク毒素の例は、ＢｏＮＴ／ＤＣ、ＢｏＮＴ／ＣＤ、およびＢｏＮＴ／ＦＡを含む。一部の実施形態では、ボツリヌス毒素は、前述のボツリヌス毒素のいずれかのサブタイプであり得る。
【００１７】
一部の実施形態では、少なくとも１つの溶解性ポリマーは、ヒアルロン酸、架橋ヒアルロン酸、疎水的に修飾されたヒアルロン酸、またはそれらの任意の組み合わせを含む。
【００１８】
一部の実施形態では、ベース層と、ベース層から突出する複数のマイクロニードルであって、マイクロニードルおよびベース層のそれぞれは、第１のヒアルロン酸ポリマーマトリックスからなる単一の構造的に連続した構成要素であり、複数のマイクロニードルのそれぞれは、ベース層と連続および隣接する近位部分を有する細長い本体であり、細長い本体は、一般に、その近位部分から遠位部分に向かって先細になり、不規則またはランダムな本体形状を画定する、複数のマイクロニードルと、複数のマイクロニードルの細長い本体を少なくとも部分的に包み込んで、その周りに流れ込み、その不規則な本体形状に対して不規則またはランダムな表面境界を画定する薬物運搬シェル層であって、それぞれの細長い本体のそれぞれの不規則な本体形状と異なる（varies from）事前定義された外側プロファイルをそれぞれが有して、アレイが一貫したマイクロニードルプロファイルを有することを可能にし、第２のヒアルロン酸ポリマーマトリックスに分散された神経毒を含む、薬物運搬シェル層と、を含む、マイクロニードルアレイが提供される。
【００１９】
一部の実施形態では、細長い本体のそれぞれの周りに薬物運搬シェル層または神経毒含有外層を含むマイクロニードルアレイを形成するための方法が提供される。一部の実施形態では、この方法は、複数の細長いウェルを含むマイクロニードルアレイ型を提供するステップと、神経毒および約１重量％から約４０重量％のヒアルロン酸を含む第１のヒアルロン酸ポリマー溶液を提供するステップと、第１のヒアルロン酸ポリマー溶液を各細長いウェルの下部に分注するステップと、約２５重量％から約５０重量％のヒアルロン酸を含む第２のヒアルロン酸ポリマー溶液を提供するステップであって、第２のヒアルロン酸ポリマー溶液の粘度は第１のヒアルロン酸ポリマー溶液の粘度よりも高い、ステップと、第１のヒアルロン酸ポリマー溶液を分注した後に、第２のヒアルロン酸ポリマー溶液を細長いウェルのそれぞれに分注するステップであって、第２のヒアルロン酸ポリマー溶液の高い粘度により、第１のヒアルロン酸ポリマー溶液の少なくとも一部が細長いウェルの下部から移動し、第２のヒアルロン酸ポリマー溶液の周りを流れ、それによって神経毒含有外層を形成する、ステップと、型内の第１および第２のヒアルロン酸ポリマー溶液を乾燥させて、突出する複数のマイクロニードルを有するベース層を含むマイクロニードルアレイを形成するステップであって、各マイクロニードルは、細長い本体および神経毒含有外層を含む、ステップと、を含む。一部の実施形態では、第２のヒアルロン酸ポリマー溶液を分注した後、得られた型アセンブリ（すなわち、型に流し込まれた溶液）を圧縮して、第１のヒアルロン酸ポリマー溶液の変位を支援および加速し、神経毒含有外層とベース層が一体的に形成されるように、２つのポリマー溶液を界面に沿って統合させることができる。
【００２０】
使用されるヒアルロン酸の性質（たとえば、分子量濃度など）に応じて、第１のヒアルロン酸ポリマー溶液および第２のヒアルロン酸ポリマー溶液は、かなり粘性であり得る。したがって、一部の実施形態では、鋳造プロセスを使用して、型内の所望の場所への流体の分注を促進することができる。鋳造プロセスは、各細長いウェルの下部または底部への第１の流体の分注を助け、結果として生じるマイクロニードルの形成を促進することができる。一部の実施形態では、鋳造プロセスは、圧力を加えること（圧縮）、溶液の分注中に真空を適用すること、遠心分離、振とう、および／または振動を含むことができる。一部の実施形態では、細長いウェルのそれぞれの下部に、第１のヒアルロン酸ポリマー溶液を堆積、移動、または流し込むことによって、細長いウェルのそれぞれの下部を第１のヒアルロン酸ポリマー溶液で満たすことができる。同様に、細長いウェルの残りの部分は、堆積、移動、または流し込みによって、第２のヒアルロン酸ポリマー溶液で過剰に満たすことができる。一部の実施形態では、第２のヒアルロン酸ポリマー溶液は、第１のヒアルロン酸ポリマー溶液の上に、型内に、および／または細長いウェルのそれぞれの中に流し込むことができる。
【００２１】
マイクロニードルアレイを使用して患者を治療するための方法の一部の実施形態もまた、本明細書に開示される。この方法は、患者の皮膚表面を介した有効成分の「ポークアンドリリース」送達を含み得る。より具体的には、そのような方法は、本明細書に記載のマイクロニードルアレイを提供するステップと、マイクロニードルアレイを患者の皮膚表面に適用し、それによって皮膚表面を貫通し、複数のマイクロニードルを皮膚に埋め込むステップと、を含む。マイクロニードルアレイは、ベース層と、ベース層から突出する複数のマイクロニードルと、有効成分とを含む。マイクロニードルのそれぞれは、近位部分および遠位部分を有する細長い本体を含むことができ、近位部分は、ベース層と構造的に連続している。マイクロニードルおよびベース層は、少なくとも１つの溶解性ポリマーを含む。有効成分は、各マイクロニードルの細長い本体に組み込まれ、有効成分は、各細長い本体の遠位部分にのみ、そして遠位部分の少なくとも内部に存在する。
【００２２】
患者の皮膚表面に埋め込まれると、少なくとも１つの溶解性ポリマーは、生理学的条件下で時間とともに溶解または分解して、有効成分を患者に放出することができる。
【００２３】
少なくとも１つの溶解性ポリマーが溶解または分解し、それによってマイクロニードルをベース層から放出した後、ベース層を患者の皮膚表面から除去することができる。その後、マイクロニードルおよびそれらに組み込まれた有効成分は、患者の体内に留まり、所望の効果を提供することができる。
【００２４】
主題の技術の追加の特徴および利点は、以下の説明に記載され、説明から部分的に明らかになるか、または主題の技術の実践によって学習され得る。主題の技術の利点は、本書の書面による説明および実施形態、ならびに添付の図面で特に指摘された構造によって実現および達成されるであろう。
【００２５】
前述の一般的な説明および以下の詳細な説明の両方が例示的かつ説明的であり、主題の技術のさらなる説明を提供することを意図していることを理解されたい。
【００２６】
本開示の例示的な実施形態の様々な特徴を、図面を参照して以下に説明する。図示の実施形態は、本開示を例示することを意図しているが、これに限定するものではない。図面は以下の図を含む。
【図面の簡単な説明】
【００２７】
【図１Ａ】一部の実施形態による、マイクロニードルアレイの側面図を提供する。
【００２８】
【図１Ｂ】一部の実施形態による、図１Ａに示されるアレイのマイクロニードルの側面断面図を提供する。
【００２９】
【図２Ａ】一部の実施形態による、別のマイクロニードルアレイの側面図を提供する。
【００３０】
【図２Ｂ】一部の実施形態による、図２Ａに示されるアレイのマイクロニードルの側面断面図を提供する。
【００３１】
【図３】浸漬法またはスプレーコーティング法で予想されるマイクロニードルアレイ構成の側面断面図を示す。
【００３２】
【図４】一部の実施形態による、マイクロニードルアレイの上面図を提供する。
【００３３】
【図５Ａ】一部の実施形態による、マイクロニードルアレイが作製される、側面から観察された例示的なプロセス概略図を示す。
【図５Ｂ】一部の実施形態による、マイクロニードルアレイが作製される、側面から観察された例示的なプロセス概略図を示す。
【図５Ｃ】一部の実施形態による、マイクロニードルアレイが作製される、側面から観察された例示的なプロセス概略図を示す。
【図５Ｄ】一部の実施形態による、マイクロニードルアレイが作製される、側面から観察された例示的なプロセス概略図を示す。
【００３４】
【図６Ａ】一部の実施形態による、本開示のマイクロニードルアレイが患者を治療するためにどのように使用されるかを示す例示的な概略図を示す。
【図６Ｂ】一部の実施形態による、本開示のマイクロニードルアレイが患者を治療するためにどのように使用されるかを示す例示的な概略図を示す。
【図６Ｃ】一部の実施形態による、本開示のマイクロニードルアレイが患者を治療するためにどのように使用されるかを示す例示的な概略図を示す。
【００３５】
【図７】一部の実施形態による、マイクロニードルアレイの走査型電子顕微鏡（ＳＥＭ）画像を示す。
【００３６】
【図８】一部の実施形態による、マイクロニードルアレイのＸ線マイクロコンピュータ断層撮影（ＣＴ）画像を示す。
【００３７】
【図９】一部の実施形態による、トリパンブルーを運ぶマイクロニードルの遠位部分に沿って外シェル層を有するマイクロニードルアレイの画像を示す。
【００３８】
【図１０】一部の実施形態による、資生堂から得られる市販のマイクロニードルアレイと比較した、本明細書に開示される実施形態におけるヒアルロン酸マイクロニードルアレイの力応答対プローブ移動距離のプロットを示す。
【００３９】
【図１１Ａ】一部の実施形態による、本明細書に記載の色素標識マイクロニードルアレイで処理された皮膚サンプルの写真を示す。
【００４０】
【図１１Ｂ】一部の実施形態による、皮膚サンプルの貫通の前に撮影された例示的なマイクロニードルアレイの顕微鏡写真を示す。
【００４１】
【図１１Ｃ】一部の実施形態による、皮膚サンプルの貫通５分後に撮影された、図９Ｂのマイクロニードルアレイの顕微鏡写真を示す。
【００４２】
【図１２】一部の実施形態による、ヒト死体皮膚を介した免疫グロブリンＧ（ＩｇＧ）皮膚浸透を含む研究の結果を示す。
【００４３】
【図１３Ａ】マイクロニードルにトリパンブルー色素が充填された層を有するマイクロニードルアレイの顕微鏡写真画像を示す。
【００４４】
【図１３Ｂ】マイクロニードルにトリパンブルー色素が充填された層を有するマイクロニードルアレイの断面顕微鏡写真画像を示す。
【００４５】
【図１３Ｃ】マイクロニードルにトリパンブルー色素が充填された層を有する第２のマイクロニードルアレイの顕微鏡写真画像を示す。
【００４６】
【図１４Ａ】本明細書に記載の毒素充填マイクロニードルアレイパッチのラット指外転スコア（ＤＡＳ）アッセイの結果を示す。
【図１４Ｂ】本明細書に記載の毒素充填マイクロニードルアレイパッチのラット指外転スコア（ＤＡＳ）アッセイの結果を示す。
【図１４Ｃ】本明細書に記載の毒素充填マイクロニードルアレイパッチのラット指外転スコア（ＤＡＳ）アッセイの結果を示す。
【発明を実施するための形態】
【００４７】
以下の詳細な説明では、主題の技術を完全に理解するために、多くの具体的な詳細が示されている。主題の技術は、これらの特定の詳細の一部なしで実践される可能性があることを理解されたい。他の例では、主題の技術を曖昧にしないように、よく知られた構造および技術は詳細に示されていない。本説明は、様々な実施形態の特定の詳細を記載しているが、説明は例示にすぎず、限定として解釈されるべきでは決してないことが理解されよう。さらに、当業者が考えつき得るそのような実施形態の様々な適用およびそれに対する修正もまた、本明細書に記載の一般的な概念に含まれる。
【００４８】
本開示は、「ポークアンドパッチ」、「コートアンドポーク」、または「ポークアンドフロー」薬物送達用途での使用を目的とした従来のマイクロニードルアレイに関連するいくつかの課題に対処する。具体的には、マイクロニードルアレイの一部の実施形態は、マイクロニードルのそれぞれのポリマーマトリックスから形成された薬物運搬シェル層内に有効成分を局所的に組み込むことができる。これらの機能により、有効成分をより効率的に使用できると同時に、一般的なマイクロニードルコーティング手法に関連する問題を回避できる。さらに有利なことに、マイクロニードルアレイの少なくとも一部の実施形態は、神経毒などの潜在的に危険な有効成分の廃棄物処理の問題を回避することができる。
【００４９】
さらに、本開示は、様々な装置および方法に関するものであり、その特徴は、２０１８年２月１６日に出願された同時係属中の米国特許出願第１５／９３２，３６５号の態様も組み込むことができ、その全体は参照により本明細書に組み込まれる。
【００５０】
本開示のいくつかの態様を説明するために、一部の実施形態と一致するマイクロニードルアレイをさらに詳細に説明する。図１Ａ〜図２Ｂは、ベース層１４から突出する複数のマイクロニードル１２を含むマイクロニードルアレイ１０の側面図を提供する。図１Ａに示されるアレイと図２Ａに示されるアレイの主な違いは、マイクロニードルのそれぞれの薬物運搬層、カプセル、またはシェルの適用範囲である。ただし、簡潔さのために、アレイの様々な側面をいずれかのアレイまたは他のアレイに実装できる。したがって、本開示は、図の１つを参照して特定の特徴を参照し得るが、その特徴の議論は、本開示の他の態様にも適用することができる。
【００５１】
一般に図１Ａ〜図２Ｂを参照すると、マイクロニードル１２のそれぞれは、ベース層１４との単一の構造的に連続した構成要素である細長い本体１３を含むことができる。少なくとも一部の実施形態によれば、構造的連続性は、ポリマーを型に適用し、ポリマーを流動させて、ベース層１４とベース層１４から延びる複数のマイクロニードル１２との両方を有する形状に硬化させることによって達成することができる。
【００５２】
マイクロニードル１２のそれぞれの細長い本体１３は、遠位部分１６および近位部分１８を含むことができる。近位部分１８は、ベース層１４と構造的に連続しており、遠位部分１６は、近位部分１８を介してベース層１４から離されている。たとえば、図示のように、マイクロニードル１２の少なくとも一部は、単一の一体の構成要素または部分としてベース層１４とともに形成することができる。一部の実施形態では、マイクロニードル１２の少なくとも一部は、本明細書でさらに論じられるように、ベース層１４を形成するために使用されるのと同じステップの間に形成され得る。近位部分１８および遠位部分１６の相対的な長さは、広範囲にわたって変化する可能性があり、図１Ａ〜図２Ｂに示される特定の配置は、例示的かつ非限定的であると見なされるべきである。
【００５３】
本開示の一部の実施形態によれば、有効成分または第１の成分は、マイクロニードル１２によって、マイクロニードルのそれぞれの薬物運搬層、カプセル、またはシェル内でのみ運搬され得る。たとえば、図１Ａ〜図２Ｂを参照すると、マイクロニードル１２の細長い本体１３は、薬物運搬シェル層２０、２２を含む。図１Ａおよび図１Ｂに示される実施形態では、薬物運搬シェル層２０は、マイクロニードル１２の細長い本体１３を完全にまたはほぼ完全に包み込みまたは覆うことができる。しかしながら、シェル層は、マイクロニードル１２の細長い本体１３の一部のみを包み込みまたは覆うことができる。
【００５４】
たとえば、図２Ａ〜図２Ｂに示される実施形態では、マイクロニードル１２の細長い本体１３は、その遠位端部分に沿ってなど、細長い本体１３の表面を部分的にのみ覆う薬物運搬シェル層２２を含む（ただし、シェル層２２は、細長い本体１３の遠位端部分を露出させたまま、その近位端部分のみを取り囲むこともできる）。この構成では、薬物運搬シェル層２２は、細長い本体１３の上部を取り囲む細長い本体１３の先端に「キャップ」を形成する。
【００５５】
したがって、少なくとも一部の実施形態では、薬物運搬シェル層２０、２２の有効成分または第１の成分は、ベース層１４から離して配置することができ、ベース層１４には存在し得ない。さらに、本明細書で論じられるように、細長い本体１３はまた、有効成分または第１の成分を欠いている可能性がある。有効成分または第１の成分は、薬物運搬層２０、２２において均一にまたは勾配的に配置することができる。たとえば、一部の実施形態では、有効成分の勾配分布は、異なる有効成分濃度のアリコートを順次堆積させて、マイクロニードル１２のシェル層２０、２２を形成することによって作成することができる。さらに、少なくとも一部の実施形態では、薬物運搬シェル層は、シェル層の一部を形成する１つまたは複数の異なる有効成分を含むことができる。
【００５６】
マイクロニードル１２の細長い本体１３および薬物運搬シェル層２０、２２は、ポリマーマトリックス間の界面２４によってさらに画定される。この界面は、細長い本体のポリマーマトリックスと薬物運搬シェル層２０、２２の分子間結合との間の分子間結合を含むことができる。さらに、細長い本体１３は、一般に、近位部分１８から遠位部分１６に向かって先細になっており、不規則またはランダムな本体形状を有することができる。すなわち、細長い本体１３の本体形状は、マイクロニードル１２の間で形状または形態の変動またはランダム性を示すことができる。形状または形態におけるこの変動またはランダム性は、たとえば、様々な画像化装置のいずれかを使用して、アレイのマイクロニードル１２を比較することによって視覚的に検出することができる。一部の実施形態によれば、形状または形態の変動またはランダム性は、成形時に型壁または表面によって成形または制限されない細長い本体１３の不規則な本体形状を指すが、細長い本体１３の一部は、成形中に型壁に接触する可能性がある。界面に沿った不規則な形状は、浸漬法またはスプレーコーティング法から予想される形状と対比させるとさらに理解できる。図３をさらに参照すると、溶液、懸濁液、または樹脂に浸漬することによって、またはマイクロニードル３２上にスプレーコーティングすることによって、マイクロニードル３２上に外層３０が形成されたマイクロニードルの予想される構成が示されている。内側のマイクロニードル本体３２は、一般的に規則的な本体形状をもたらす予備成形された形状を有する。コーティングは、界面に沿って順応して規則的な内面層の形状を形成するが、コーティングの外面は、スプレーコーティングおよび／または浸漬プロセスに関連するランダム性の結果として不規則な形状を有する。
【００５７】
実際、以下に説明するように、細長い本体１３の不規則な本体形状は、部分的に、より粘性の高い材料がより粘性の低い材料に自由に流れ、それらの間にランダムな界面２４が作成されることから生じる可能性がある。これらの界面２４は、細長い本体１３を形成するために適用される高粘度ポリマー溶液が、硬化すると細長い本体１３の少なくとも一部の周りに、あるいはこれを包み込んでシェル層２０、２２を形成する、低粘度の薬物運搬ポリマー溶液の全部または一部を置換する鋳造プロセス中に作成される。置換された低粘度溶液は、複数のマイクロニードル１２の細長い本体１３の周りをランダムに流れ、したがって、細長い本体１３の不規則な本体形状に対して不規則な表面境界または界面２４を画定する。したがって、マイクロニードル型のウェル内に空隙または容量が存在すると、細長い本体１３の材料がマイクロニードル型のウェルに入ることが可能になる傾向があり、細長い本体１３に使用される材料に対して加えられる背圧は、すでにウェルに堆積されているシェル層２０、２２の材料を移動させる。さらに、細長い本体１３の形状は事前に決定されていないが、代わりに、プロセスが実行されるときにランダムに展開される。
【００５８】
対照的に、薬物運搬シェル層２０、２２はそれぞれ、事前定義された外側プロファイル（たとえば、形状、サイズ、および／または形態）を有する。この事前定義された外側プロファイルは、マイクロニードルアレイ型の細長いウェルの内面に対応する。したがって、細長い本体１３の内側は不規則な本体形状を示すが、薬物運搬シェル層２０、２２は、細長いウェルの形状によって決定される所定のプロファイルを画定する。シェル層の所定の外側プロファイルは、マイクロニードルアレイが一貫したマイクロニードルプロファイルを有することを可能にする。型の細長いウェルは、すべてのウェルに示される単一の一定のウェルプロファイル（たとえば、形状、サイズ、および／または形態）を有するか、または様々なプロファイル（たとえば、形状、サイズ、および／または形態）のウェルを有することができる。実際、シェル層２０、２２の外側プロファイルは事前に決定することができるが、それぞれのシェル層２０、２２のそれぞれに使用される材料の体積は、シェル層２０、２２がその周りに形成されるそれぞれの細長い本体１３の形状に応じて変化し得る。一般的な原理として、シェル層２０、２２の材料の体積と組み合わされた細長い本体１３の材料の体積は、型のウェルの総体積に等しくなる。しかしながら、材料の体積の相対的分布は、本明細書で論じられるように、マイクロニードルごとに変化し得る。
【００５９】
したがって、一部の実施形態では、マイクロニードル１２のそれぞれの細長い本体１３の遠位部分および近位部分１６、１８の配置、サイズ、または形状は、一定のサイズのマイクロニードル１２を有するアレイ１０の間でさえ、相対的な長さの範囲にわたって変化し得る。好ましくは、マイクロニードルの細長い本体は、各シェル層を支持することができる「バックボーン」または「コア」構造を提供することができる。一般に、細長い本体１３は、マイクロニードル１２の長さの少なくとも１％から約９９％を構成することができ、長さのバランスは、シェル層２０、２２によって画定される。したがって、一般に、シェル層２０、２２は、各マイクロニードル１２の長さの少なくとも１％から約９９％を構成することができる。
【００６０】
さらに、一部の実施形態では、近位部分１８は、細長い本体１３の長さの約１％から約１０％の間、約１０％から約２０％の間、約２０％から約３０％の間、約３０％から約４０％の間、約４０％から約５０％の間、約５０％から約６０％の間、約６０％から約７０％の間、約７０％から約８０％の間、または約８０％から約９０％の間を含み得る。いずれの場合も、遠位部分１６は全長のバランスを埋める。したがって、本明細書に開示される少なくとも一部の実施形態では、細長い本体１３とシェル層２０、２２との間の内部界面は、各それぞれのマイクロニードル１２内でランダムに配向することができるので、マイクロニードル１２の唯一のプリセットまたは所定のパラメータは、型のウェルの内部プロファイルに基づくそれらの外側のサイズ、形状、および／または長さであり得る。
【００６１】
一部の実施形態では、マイクロニードル１２のそれぞれは、約２５ミクロンから約３０００ミクロンの範囲の長さを有することができる。一部の実施形態では、マイクロニードル１２のそれぞれは、約２５ミクロンから約１０００ミクロンの範囲の長さを有することができる。一部の実施形態では、すべてのマイクロニードル１２は、実質的に同じ長さを有することができる。前述の範囲内のマイクロニードルの長さは、本明細書でさらに論じられるように、患者の皮膚表面を貫通し、有効成分を真皮に送達するのに効果的であり得る。真皮への有効成分の送達は、皮膚の質を改善し、美容および臨床の両方で皮膚に影響を与える様々な状態を治療することができる。
【００６２】
一部の実施形態では、マイクロニードル１２のそれぞれは、皮膚を穿孔するのに適した円錐形またはピラミッド形の形状を有することができる。円錐形またはピラミッド形の形状は、それらに関連するピッチ角を有し、その結果、マイクロニードル１２は、皮膚を穿孔するのに適した点または先端に向かって先細になる。
【００６３】
一部の実施形態では、マイクロニードル１２は、約１ミクロンから約３０ミクロンの範囲の先端幅を有することができる。一部の実施形態では、マイクロニードル１２は、約４ミクロンから約２５ミクロンの範囲の先端幅を有することができる。前述のマイクロニードル幅は、マイクロニードル１２が一部の実施形態である点に向かって先細になっているとすると、マイクロニードルの最遠位端または点で、または近位部分１８がベース層１４から突出する位置に関して測定することができる。前述のサイズ範囲内のマイクロニードル先端幅は、皮膚に適切なサイズの開口部を生成して、生体分子を含む広いサイズ範囲にわたって変化する有効成分を送達することができる。
【００６４】
上に示したように、マイクロニードルアレイ１０のマイクロニードル１２の数、寸法、長さ、幅、および形状は、特に制限されているとは見なされない。同様に、一部の実施形態では、マイクロニードルアレイ１０のマイクロニードル１２の密度は、約５マイクロニードル／ｃｍ２から約１０００マイクロニードル／ｃｍ２以上の範囲であり得る。
【００６５】
本開示の一部の実施形態によれば、マイクロニードル１２およびベース層１４は、マイクロニードル１２がベース層１４と連続し、そこから突出するように、溶解性ポリマーから形成することができる。したがって、一部の実施形態では、マイクロニードル１２とベース層１４との間に構造的な不連続性はない。一部の実施形態では、マイクロニードル１２の溶解性ポリマーは、ベース層１４の溶解性ポリマーに溶け込む。
【００６６】
上に示したように、マイクロニードル１２の細長い本体１３およびベース層１４は、薬物運搬シェル層２０、２２の有効成分を欠くことができる。一部の実施形態では、ベース層１４は、マイクロニードル１２に存在する同じおよび／または異なる溶解性ポリマーを任意選択で含むことができる。たとえば、少なくとも一部の実施形態では、アレイ１０は、低粘度を有する第１の材料を型に堆積させ、その後、第１の材料よりも高い粘度を有する第２の材料を型に堆積させ、最後に第３の材料を第２の材料の上に堆積させることによって形成することができる。第１の材料はシェル層を形成することができ、第２の材料は細長い本体を形成することができ、第３の材料はアレイのベース層を形成することができる。第２および第３の材料は同じでも異なっていてもかまわない。さらに、および少なくとも一部の実施形態では、第２および第３の材料は、必要に応じて、追加の材料または薬物を含むことができる。
【００６７】
一部の実施形態では、マイクロニードル１２は、遠位部分１６および近位部分１８の両方が第１の溶解性ポリマーを含むように、第１の溶解性ポリマーを含むことができる。一部の実施形態では、有効成分は、薬物運搬シェル層２０、２２の第１の溶解性ポリマーのマトリックス内にのみ組み込むことができる。一部の実施形態では、ベース層１４はまた、第１の溶解性ポリマーを含むことができる。あるいは、ベース層１４は、マイクロニードル１２を含む第１の溶解性ポリマーとは異なる第２の溶解性ポリマーを含むことができる。
【００６８】
一部の実施形態では、マイクロニードル１２および／またはベース層１４はそれぞれ、１つ、２つ、３つ、またはそれ以上のポリマーまたは層を含むことができ、これは、溶解性ポリマーを含むことができる。たとえば、マイクロニードル１２は、遠位部分１６が第１の溶解性ポリマーを含み、近位部分１８が第２の溶解性ポリマーを含むように、第１の溶解性ポリマーおよび第２の溶解性ポリマーを含むことができる。したがって、そのような実施形態では、有効成分は、第１の溶解性ポリマーのマトリックス内の遠位部分１６に組み込むことができる。さらに、一部の実施形態では、細長い本体１３の遠位部分または近位部分１６、１８内の第２の溶解性ポリマーに実質的にいかなる有効成分も存在しなくてもよい。一部の実施形態では、ベース層１４は、第１の溶解性ポリマーおよび／または第２の溶解性ポリマーを含むことができる。一部の実施形態では、ベース層１４は、第２の溶解性ポリマーのみを含む。あるいは、ベース層１４は、マイクロニードル１２の第１の溶解性ポリマーおよび／または第２の溶解性ポリマーとは異なる第３の溶解性ポリマーを含むことができる。溶解性ポリマーの特定の組み合わせは、たとえば、所望の放出プロファイル、混合プロファイル、および／または機械的強度を提供するなど、所望の用途に合わせてマイクロニードル特性を調整するように選択することができる。たとえば、より速く分解する溶解性ポリマーは、マイクロニードル１２の近位部分に存在し、マイクロニードル１２の遠位部分をベース層１４から放出して、アレイ１０が取り外されたときに、マイクロニードル１２のシェル層の有効成分が患者に残ることを確実にすることができる。
【００６９】
一部の実施形態では、細長い本体１３は、薬物運搬シェル層２０、２２とは異なる濃度の同じ活性剤または異なる活性剤を含み、薬物運搬シェル層２０、２２よりも遅い速度で溶解するように構成される。この場合、薬物運搬シェル層２０、２２の溶解後、マイクロニードルの細長い本体１３は皮膚に残り、ゆっくりと溶解して、持続放出および長期効果を提供する。
【００７０】
他の実施形態では、薬物運搬シェル層２０、２２が細長い本体１３よりも遅い速度で溶解し、それによって長期作用効果を提供するマイクロニードルアレイが提供される。よりゆっくりと溶解する薬物運搬外層は、約０．１から約２重量％の濃度の高分子量（すなわち、３ＭＤａを超える）ヒアルロン酸を含む神経毒含有ポリマー溶液から形成することができる。より速く溶解する細長い本体１３は、約５重量％から約４０重量％の範囲の濃度で低分子量（すなわち、５０，０００Ｄａから１×１０６Ｄａ）を含む、場合により毒素を含むポリマー溶液から形成することができる。２つの溶液中のヒアルロン酸の正確な分子量は、細長い本体１３および薬物運搬外層２０、２２の所望の溶解速度に依存する。２つの溶液中のヒアルロン酸の濃度は、溶液の所望の粘度に依存するが、薬物運搬シェル層２０、２２を形成する溶液は、細長い本体１３を形成するものよりも低い粘度を持たなければならない。
【００７１】
任意選択で、マイクロニードル１２およびベース層１４の両方は、同じタイプの溶解性ポリマーを含む。マイクロニードル１２およびベース層１４の両方に同じ溶解性ポリマーが存在することにより、異なる特性を有する溶解性ポリマー間の潜在的な非相溶性を回避することができる。たとえば、マイクロニードル１２およびベース層１４が同じ溶解性ポリマーから形成されるようにマイクロニードルアレイ１０を構成することにより、層間剥離によるマイクロニードル１２の早期放出を回避または排除することができる。しかしながら、一部の実施形態では、異なる溶解性ポリマーが望ましく、本開示の文脈内のいくつかの用途を含むいくつかの用途に有利に使用することができる。
【００７２】
図４は、マイクロニードルアレイ１０の対応する上面図を示している。図４には８ｘ８のアレイが示されているが、特定の用途の要件に合わせてアレイの寸法を変更できることを認識しておく必要がある。さらに、図４に示されるように、アレイの寸法は必ずしも同じ数の行と列を有する必要はない。一般に、アレイ１０は、所与の意図された用途に適した行および列の任意の組み合わせを含むことができる。さらに、マイクロニードルアレイは、図４に示されるように、長方形の構成に限定されない。他の例示的なマイクロニードルアレイの形状は、たとえば、平面構成であろうと三次元構成であろうと、円形、卵形、楕円形、三日月形、または不規則な形状さえ含むことができる。たとえば、一部の実施形態は、顔または体の他の領域の治療における使用を容易にする輪郭を提供するために使用することができる。
【００７３】
一部の実施形態では、デバイスは、治療される皮膚の第１の部分を覆うようにサイズ設定および／または成形された第１の領域、および第１の領域に隣接および接続された第２の領域を含むことができ、第２の領域は、治療される皮膚の第２の部分を覆うようなサイズ設定および／または形状である。一部の実施形態では、第１の領域は、基板から突出し、かつ第１の長さを有する第１のマイクロニードルを含み、第２の領域は、基板から突出し、かつ第１の領域から突出する第１の長さとは異なる第２の長さを有する第２のマイクロニードルを有し、第２のマイクロニードルは、第１の高さとは異なる第２の高さを有し、第２の領域から突出する。一部の実施形態では、第１の長さは、第２の長さよりも長さが少なくとも約１％長い。
【００７４】
たとえば、一部の実施形態では、第１の長さは、第２の長さよりも長さが少なくとも約５％、少なくとも約１０％、少なくとも約２０％、少なくとも約３０％、少なくとも約４０％、少なくとも約５０％、少なくとも約６０％、少なくとも約７０％、少なくとも約８０％、少なくとも約９０％、少なくとも約１００％、少なくとも約１５０％、少なくとも約２００％、少なくとも約３００％、少なくとも約５００％、少なくとも約８００％、または少なくとも約１０００％長い。一部の実施形態では、第１のマイクロニードルは、第２のマイクロニードルの長さよりも少なくとも約１０％から約２００％長い長さを有し得る。たとえば、第１のマイクロニードルは、第２のマイクロニードルの長さよりも約３０％、または約４０％、または約５０％、または約６０％、または約７０％、または約８０％、または約９０％、または約１００％、または約１１０％、または約１２０％、または約１３０％、または約１４０％、または約１５０％、または約１６０％、または約１７０％、または約１８０％、または約１９０％、または約２００％またはそれ以上長い長さを有する。
【００７５】
一部の実施形態では、第１のアレイは、第１の長さを有するマイクロニードルを含み、第２のアレイは、第１の長さとは異なる第２の長さを有するマイクロニードルを含む。他の実施形態では、第１のアレイは、第１の間隔を有するマイクロニードルを含み、第２のアレイは、第１の間隔とは異なる第２の間隔を有するマイクロニードルを含む。
【００７６】
マイクロニードル１２が患者の皮膚表面を効果的に貫通するためには、少なくとも１つの溶解性ポリマーの十分な機械的強度が望ましい。それらの比較的良好な機械的特性のために、本開示の一部の実施形態で利用するのに適した溶解性ポリマーは、たとえば、グリコサミノグリカン、多糖類、コラーゲン、エラスチン、フィブロイン、デンプン、グルコマンナン、ヒアルロン酸、架橋ヒアルロン酸、疎水的に修飾されたヒアルロン酸、またはそれらの任意の組み合わせを含む。他のタイプの溶解性ポリマーも適切であり得、任意選択で、単独で、または前述の溶解性ポリマーと組み合わせて使用することができる。たとえば、カルボキシメチルセルロース、カルボキシエチルセルロース、およびポリビニルアルコールは、本開示で利用することができる他のタイプの溶解性ポリマーである。特定の実施形態では、ヒアルロン酸は、前述の溶解性ポリマーのいずれかと混合することができる。
【００７７】
一部の実施形態では、ベース層１４、マイクロニードル１２の細長い本体１３、および薬物運搬シェル層２０、２２のポリマーマトリックスはそれぞれ、ヒアルロン酸、架橋ヒアルロン酸、疎水的に修飾されたヒアルロン酸、またはそれらの任意の組み合わせを含む。ヒアルロン酸、架橋ヒアルロン酸、または疎水的に修飾されたヒアルロン酸の様々な特性を調節して、マイクロニードルアレイ１０を患者の皮膚表面に適用する際の、マイクロニードル１２からの有効成分の放出プロファイルを調整することができる。他の溶解性ポリマーもヒアルロン酸と混合して、これらの特性をさらに調節することができる。一部の実施形態によれば、様々な有効成分を組み込むそれらの能力に加えて、ヒアルロン酸および修飾されたヒアルロン酸は、それら自身の有益な特性を患者の皮膚に運ぶことができる。
【００７８】
ヒアルロン酸（ＨＡ）は、細胞外マトリックスの脊椎動物組織に見られる生体多糖類である。ヒアルロン酸はむしろ、構造に示されているように、β（１→４）およびβ（１→３）グルコシド結合によって接続されたＤ−グルクロン酸およびＮ−アセチル−Ｄ−グルコサミンという２つの単糖単位からなるグリコサミノグリカンであるため、ヒアルロン酸という名前は少し誤解を招くと見なすことができる。
【化１】
2021533901.tif 000003
【００７９】
生理学的条件下では、ＨＡは塩、つまりヒアルロン酸ナトリウムのように作用する。ＨＡの最も強い酸性基であるカルボン酸基のｐＫａ値は２．８７である。これは、カルボン酸基が生理学的条件下で脱プロトン化されることを意味する。分子の負電荷は、体内で、正に帯電したイオンや分子、主にＮａ＋と相互作用する。このポリアニオン電荷のために、およびＨＡ分子が分岐していないため、分子は堅く拡張されたコンフォメーションを有する。ただし、溶液では、ＨＡ分子はランダムコイルコンフォメーションになる傾向があり、これは組織からＨＡを抽出するときに見つかったコンフォメーションである。
【００８０】
固体ＨＡは、生理学的条件下または水性媒体中で溶解または分解する可能性がある。水性媒体は、リン酸緩衝生理食塩水（ＰＢＳ）またはヒスチジン緩衝液であり得る。ＰＢＳまたはヒスチジン緩衝液は、約４．０から約１０．０、約４．５から約９．５、約５から約８、約５．５から約７．５、約６から約８、約６．５から約７．５、約６．８から約７．８、または約７．０から約７．８の範囲のｐＨを有することができる。ＨＡはさらに、約１０℃から約５０℃、約１５℃から約４５℃、約２０℃から約４０℃、約２５℃約４５℃、約３０℃から約４０℃、約３５℃から約４５℃、または約３５℃から約４０℃の範囲の温度で、ｐＨ７．４のＰＢＳまたはヒスチジンに溶解する。
【００８１】
ＨＡは、水分子を結合する優れた能力があり、ランダムコイルはほぼ９９％の結合水を含む。高度に希釈された溶液でも、拡張された分子が絡み合い、溶液に大きな弾力性および粘度を与える。ＨＡ溶液の弾性および粘性特性は、ポリマーの平均分子量、濃度、およびコンフォメーションによって異なる。コンフォメーションは、ｐＨや温度などの様々な条件で異なる可能性がある。これは、粘度を含むポリマーの特性が、溶液中の条件に依存することを意味する。
【００８２】
流体の粘度は、流束で発生する内部抵抗の測定値であり、せん断速度（ｇ）に対するせん断応力（τ）として定義される。この関係は、ニュートンの方程式で与えられる。
【数１】
2021533901.tif 000004
【００８３】
流体は、様々な方法でせん断応力に応答できる。流体の挙動に基づいて、ニュートン流体または非ニュートン流体に分類できる。ニュートン流体の場合、せん断応力と変形との間には直接的な相関関係がある。この線形依存性は、せん断応力に関係なく粘度が一定に保たれることを意味する。非ニュートン流体の場合、通常、ずり流動化または増粘を行うことができるため、応答は逆になる。これに関連して、粘度は応力下で減少または増加する可能性がある。ＨＡは非ニュートン流体の挙動を示す。つまり、応力がかかると、ずり流動化挙動を示す。
【００８４】
高粘度の液体は、低粘度の液体に比べて抵抗が高いため、流れが遅くなる。分子のサイズは粘度に大きな影響を与える。したがって、ポリマーは、非常に低い濃度でも粘度に大きく影響する。伸ばされた高分子は、コイル状に巻かれた分子と比較して、より高い粘度を引き起こす。
【００８５】
ＨＡ溶液を使用する場合は、固有粘度を考慮すると便利である。固有粘度［η］は、高分子の流体力学的特性を説明するために使用されるパラメータである。これは１／濃度として定義され、単位Ｐａ・ｓの粘度と比較できる。［η］を決定するために、固有粘度または比粘度を測定できる。一方、［η］は、これらの値を無限希釈に外挿することによって推定される。固有粘度［η］とＨＡの分子量（Ｍ）との関係は、マーク・ハウインクの式Ｍ＝ｋ・ηαで与えられ、ｋおよびαの値は、問題のポリマーの性質によって異なる。
【００８６】
したがって、ヒアルロン酸ポリマー溶液の粘度は、溶液中のヒアルロン酸の平均分子量および濃度を変化させることによって制御することができる。たとえば、高粘度は、わずか５〜１０重量％の溶液でより高分子量（たとえば、６ＭＤａ）のＨＡを使用することによって達成することができる。対照的に、分子量が１５０ｋＤａのＨＡの場合、高粘度の溶液を達成するために、約３０重量％のより高い濃度が必要である。次に、これらのパラメータは同様にポリマー溶液の密度に影響を及ぼし、乾燥すると、マトリックス中に存在するポリマーの量およびポリマーマトリックスの比重量（すなわち、単位体積あたりの重量）に影響を与える。
【００８７】
一部の実施形態では、ヒアルロン酸、架橋ヒアルロン酸、または疎水的に修飾されたヒアルロン酸は、約１０ｋＤａから約６０００ｋＤａの範囲の分子量を有することができる。一部の実施形態では、少なくとも１つの溶解性ポリマーは、約１００ｋＤａから約６０００ｋＤａの範囲の分子量を有する非架橋ヒアルロン酸、架橋ヒアルロン酸、または疎水的に修飾されたヒアルロン酸を含む。一部の実施形態では、ヒアルロン酸は、ナトリウム、カリウム、アンモニウム、マグネシウム、およびカルシウムから選択されるヒアルロン酸塩である。
【００８８】
一部の実施形態では、架橋ヒアルロン酸は、約１００Ｐａから約３０００Ｐａの貯蔵弾性率（Ｇ’）を有することができる。架橋ヒアルロン酸を形成するための適切な架橋剤は、たとえば、１，４−ブタンジオールジグリシジルエーテル（ＢＤＤＥ）、ジビニルスルホン（ＤＶＳ）、または少なくとも２つのアミン基を含む分子などのエポキシ架橋剤を含む。一部の実施形態では、架橋ヒアルロン酸は、チオール−マイケル付加反応を介して形成され得る。たとえば、チオール化ヒアルロン酸は、マレイミド、ビニルスルホン、または（メタ）アクリレートで修飾されたヒアルロン酸で架橋することができる。有効成分の存在下でのポリマー架橋は、本明細書に開示される一部の実施形態で使用するための十分に混合された第１の流体をもたらす。
【００８９】
一部の実施形態では、疎水的に修飾されたヒアルロン酸は、アルキルまたはアシル基、特にアルキル基で官能化されたヒアルロン酸を含み得る。疎水的に修飾されたヒアルロン酸を形成するのに適したアルキル基は、たとえば、エチル、プロピル、ベンジル、およびオクチル基を含み、これらは、線状または分枝状であり得る。
【００９０】
一部の実施形態では、疎水的に修飾されたヒアルロン酸は、リン酸緩衝生理食塩水（ＰＢＳ）またはジメチルスルホキシド（ＤＭＳＯ）の存在下で膨潤させることができる。他のヒアルロン酸化合物は、様々な実施形態で使用するために同様に膨潤させることができる。
【００９１】
マイクロニードルアレイを形成するのに十分な機械的強度を有する溶解性ポリマーは、溶媒に配置されるか、または溶媒と混合されると、非常に粘性のある流体を生成する可能性がある。高い流体粘度は、本開示のマイクロニードルアレイを形成するためのマイクロニードルアレイ型への導入を困難にする可能性がある。マイクロニードルアレイを形成する際の過剰な流体粘度に対処するための適切な方法は、以下でより詳細に論じられる。したがって、本開示のマイクロニードルアレイは、広範囲の溶解性ポリマーを組み込むことができる。さらに、本開示は、一連の活物質と互換性があり、その例示的な例を以下で論じる。
【００９２】
本明細書で使用される場合、「有効成分」という用語は、皮膚を通して患者に投与されたときに治療的に望ましい効果を有する任意の物質を指す。一部の実施形態では、マイクロニードルアレイ内の有効成分は、マイクロニードルアレイ内に存在する溶解性ポリマーとは異なり得る。特定の実施形態では、本開示のマイクロニードルアレイに適した活物質は、抗原、抗体、および毒素を含む。本開示のマイクロニードルアレイは、ベース層に活物質を欠いているので、これらの生物学的実体を本開示のマイクロニードルアレイに組み込む場合、潜在的なバイオハザード廃棄物処理の問題を回避することができる。
【００９３】
神経毒、特にボツリヌス毒素は、本明細書に開示されるマイクロニードルアレイの少なくとも一部の実施形態にとって特に望ましい可能性がある。ボツリヌス毒素タイプＡ、Ｂ、Ｃ、Ｄ、Ｅのいずれか、またはそれらの任意の組み合わせは、本開示のマイクロニードルアレイによって運ぶことができる。一部の実施形態では、ボツリヌス毒素は、ボツリヌス毒素血清型Ａ（ＢｏＮＴ／Ａ）、ボツリヌス毒素血清型Ｂ（ＢｏＮＴ／Ｂ）、ボツリヌス毒素血清型Ｃ１（ＢｏＮＴ／Ｃ１）、ボツリヌス毒素血清型Ｄ（ＢｏＮＴ／Ｄ）、ボツリヌス毒素血清型Ｅ（ＢｏＮＴ／Ｅ）、ボツリヌス毒素血清型Ｆ（ＢｏＮＴ／Ｆ）、ボツリヌス毒素血清型Ｇ（ＢｏＮＴ／Ｇ）、ボツリヌス毒素血清型Ｈ（ＢｏＮＴ／Ｈ）、ボツリヌス毒素血清型Ｘ（ＢｏＮＴ／Ｘ）、ボツリヌス毒素血清型Ｊ（ＢｏＮＴ／Ｊ）、およびモザイクボツリヌス毒素および／またはその変異体からなる群から選択される。モザイク毒素の例は、ＢｏＮＴ／ＤＣ、ＢｏＮＴ／ＣＤ、およびＢｏＮＴ／ＦＡを含む。一部の実施形態では、ボツリヌス毒素は、前述のボツリヌス毒素のいずれかのサブタイプであり得る。
【００９４】
マイクロニードルアレイに組み込まれる有効成分の量は変動する可能性があり、有効成分の種類、意図される適用領域、実施される治療の種類、送達される用量、およびデバイスからホストに有効成分を送達する効率を含むがこれらに限定されないいくつかの要因に依存し得る。一部の実施形態では、マイクロニードルアレイは、有効成分のマイクロニードルアレイ全体の０．００１重量％から約１５重量％、約０．００１重量％から約１０重量％、約０．００１重量％から約３重量％、約０．００１重量％から約１重量％、約０．００１重量％から約０．５重量％、または０．００１重量％から約０．１重量％を含むことができる。
【００９５】
一部の実施形態では、有効成分は、マイクロニードルアレイのマイクロニードルのそれぞれの遠位部分にのみ存在する。そのような構成では、マイクロニードルのそれぞれの遠位部分は、有効成分の遠位部分の約０．００１重量％から約１５重量％、約０．００１重量％から約１０重量％、約０．００１重量％から約３重量％、約０．００１重量％から約１重量％、約０．００１重量％から約０．５重量％、または０．００１重量％から約０．１重量％を含むことができる。一部の実施形態では、マイクロニードルアレイのマイクロニードルのそれぞれの遠位部分のみに存在する有効成分は神経毒である。一部の実施形態では、マイクロニードルのそれぞれの遠位部分は、神経毒の遠位部分の約０．０００００１重量％から約０．０１５重量％、約０．０００００１重量％から約０．００１重量％、約０．０００００１重量％から約０．０００１重量％、約０．０００００１重量％から約０．００００１重量％を含むことができる。一部の実施形態では、有効成分は生物学的製剤である。一部の実施形態では、生物学的製剤は、ワクチン、ホルモン、または治療用ペプチドである。一部の実施形態では、マイクロニードルアレイのマイクロニードルのそれぞれの遠位部分は、生物学的製剤の約０．０００００１重量％から約１重量％を含むことができる。
【００９６】
一部の実施形態では、マイクロニードルアレイは、有効成分を送達するためのパッチに構成することができる。一部の実施形態では、パッチは、有効量の有効成分を送達するように構成される。
【００９７】
用量の送達は、１平方センチメートルあたりの単位（Ｕ）で測定できる。毒物学では、特定の毒素の単位は、毒素のＬＤ５０によって決定でき、これは、テスト母集団の半分に致命的である必要がある用量である。一部の実施形態では、パッチは、約０．０１から約１００Ｕ／ｃｍ２、約０．０５から約９５Ｕ／ｃｍ２、約０．１０から約９０Ｕ／ｃｍ２、約０．２０から約８５Ｕ／ｃｍ２、約０．２５から約８０Ｕ／ｃｍ２、約０．５０から約７５Ｕ／ｃｍ２、約０．７５から約７０Ｕ／ｃｍ２、約１．０から約６５Ｕ／ｃｍ２、約２．０から約６０Ｕ／ｃｍ２、約３．０から約５５Ｕ／ｃｍ２、約４．０から約５０Ｕ／ｃｍ２、約５．０から約４５Ｕ／ｃｍ２、約５．０から約４０Ｕ／ｃｍ２、約５．０から約３５Ｕ／ｃｍ２、約５．０から約３０Ｕ／ｃｍ２、約５．０から約２５Ｕ／ｃｍ２、約０．０１から約２０Ｕ／ｃｍ２、約０．０１から約１５Ｕ／ｃｍ２、約０．０１から約１０Ｕ／ｃｍ２、約０．０１から約５Ｕ／ｃｍ２、約０．１０から約１５Ｕ／ｃｍ２、約０．１０から約１０Ｕ／ｃｍ２、約０．０５から約１０Ｕ／ｃｍ２、約０．０１から約３．０Ｕ／ｃｍ２、約０．１０から約３．０Ｕ／ｃｍ２、または約０．０５から約３．０Ｕ／ｃｍ２の量の毒素を送達するように構成される。
【００９８】
一部の実施形態では、有効成分は、非効率的な送達を補うために、意図された送達用量を超える充填濃度を有する。たとえば、０．１％の送達効率（患者に送達される組成物に含まれる全薬物のパーセント）を有する０．１Ｕ／ｃｍ２の用量を送達するように構成された組成物の場合、充填濃度は約１００Ｕ／ｃｍ２である。一部の実施形態では、充填濃度は、約０．０１から約１００，０００Ｕ／ｃｍ２、約０．１０から約８０，０００Ｕ／ｃｍ２、約０．５０から約５０，０００Ｕ／ｃｍ２、約１．０から約２５，０００Ｕ／ｃｍ２、約２．０から約１５，０００Ｕ／ｃｍ２、約０．１０から約２０，０００Ｕ／ｃｍ２、約０．１０から約１５，０００Ｕ／ｃｍ２、約０．１０から約１０，０００Ｕ／ｃｍ２、約０．１０から約８，０００Ｕ／ｃｍ２、約０．１０から約５，０００Ｕ／ｃｍ２、約０．１０から約１，０００Ｕ／ｃｍ２、約５．０から約１，０００Ｕ／ｃｍ２、約５．０から約１０，０００Ｕ／ｃｍ２、約１０から約１００，０００Ｕ／ｃｍ２、約１０から約９０，０００Ｕ／ｃｍ２、約１０から約７５，０００Ｕ／ｃｍ２、約１０から約５０，０００Ｕ／ｃｍ２、約１０から約２５，０００Ｕ／ｃｍ２、約１０から約１０，０００Ｕ／ｃｍ２、約１０から約１，０００Ｕ／ｃｍ２、約１０から約５００Ｕ／ｃｍ２、約１０から約２５０Ｕ／ｃｍ２、約１０から約１００Ｕ／ｃｍ２、または約１０から約５０Ｕ／ｃｍ２の範囲にある。
【００９９】
本明細書に開示されるマイクロニードルアレイの一部の実施形態の利点は、様々な生物学的実体または他の有効成分に対する皮膚透過性の増加を含み、局所的または全身的拡散からの合併症を低減しながらゆっくりとした治療的放出を実現することを可能にし、単一部位注射と比較して広い治療領域を提供し、活物質の皮下投与と比較して患者の痛みが少ない。一部の実施形態では、マイクロニードルアレイは、任意選択で、１つまたは複数の賦形剤とともにヒアルロン酸を含むことができる。適切な分子量（たとえば、１５０ｋＤａから６０００ｋＤａ）のヒアルロン酸は、マイクロニードルの完全性を維持するためのベース材料として機能し、一方、たとえば、スクロース、マルトース、ポリエチレングリコール、または低分子量ポリマー（たとえば、分子量が１００ｋＤａより少ないヒアルロン酸）などの賦形剤は、皮膚にすばやく分解して、有効成分のより良い送達を促進することができる。一部の実施形態では、賦形剤は、約５ｋＤａ、約１０ｋＤａ、約１５ｋＤａ、約２０ｋＤａ、約２５ｋＤａ、約３０ｋＤａ、約３５ｋＤａ、約４０ｋＤａ、約４５ｋＤａ、約５０ｋＤａ、約５５ｋＤａ、約６０ｋＤａ、約６５ｋＤａ、約７０ｋＤａ、約７５ｋＤａ、約８０ｋＤａ、約８５ｋＤａ、約９０ｋｄＡ、または約９５ｋＤａの分子量を有する低分子量ヒアルロン酸であり得る。
【０１００】
上記で論じたマイクロニードルアレイを作製するための容易な方法もまた、本明細書で説明されている。図５Ａ〜図５Ｄは、薬物運搬シェル層を備えたマイクロニードルアレイを作製することができる、側面から観察された例示的なプロセスを示している。図５Ａに示されるように、マイクロニードルアレイ１１０を作製するための方法は、最初に、複数の細長いウェル１２２を含むマイクロニードルアレイ型１２０を提供するステップを含む。細長いウェル１２２のそれぞれは、下部１２４および上部１２６を含むことができる。
【０１０１】
図５Ｂを参照すると、第１のＨＡポリマー溶液などの第１の流体は、ヒアルロン酸を含むことができ、次に、神経毒などの有効成分が調製または提供される。次に、第１のＨＡポリマー溶液を使用して、細長いウェル１２２のそれぞれを部分的に満たす。この第１のＨＡポリマー／神経毒溶液は、好ましい流動特性を持ち、かつ必要に応じて移動できるように、比較的低粘度でなければならない。具体的には、第１のＨＡポリマー溶液は、細長いウェル１２２のそれぞれの下部１２４を満たし、それにより、上部１２６を未充填のままにする。示されるように、ウェル１２２の少なくとも一部は、以下で議論されるように、追加の流体を受け取る能力を有する。鋳造または堆積プロセスを必要に応じて利用して、第１のＨＡポリマー溶液を細長いウェル１２２の底に堆積させることができる。鋳造プロセス中に沈降が発生する可能性がある。いずれの場合でも、有効成分または神経毒は、細長いウェル１２２のそれぞれの下部１２４内の第１のＨＡポリマー溶液のＨＡのマトリックス全体に組み込まれたままである。ポリマーを流し込む適切な方法は、米国特許出願公開第２０１６／０２７９４０１号に記載されており、これは、参照によりその全体が本明細書に組み込まれる。さらに、米国特許出願公開第２０１６／０２７９４０１号も、本明細書の開示の１つまたは複数の特徴と組み合わせることができるマイクロニードルアレイの追加機能について論じている。
【０１０２】
たとえば、本明細書に開示される薬物分子または他の有効成分のいずれかは、薬物運搬シェル層のポリマーマトリックスに均一に埋め込まれるか、または組み込まれ得る。ポリマーマトリックスに均一に組み込まれた薬物または他の活性剤でマイクロニードルを形成することにより、薬物または活性剤の放出速度を注意深く制御することができる。さらに、薬物または活性剤の組み込みは、薬物または活性剤が表面にコーティングされている針には見られない、均一性のさらなる利点を提供し得る。さらに、組み込むことにより、マイクロニードルの表面からの剥離による活性剤の損失を防ぐことができる。
【０１０３】
図５Ｂを参照すると、第２のＨＡポリマー溶液などの第２の流体が調製または提供されるが、これは、第１の流体の有効成分または他の任意の有効成分を欠いている。一部の実施形態では、第２のＨＡポリマー溶液は、溶媒と混合されたヒアルロン酸からなるか、または本質的にそれからなることができる。第２のＨＡポリマー溶液は、機械的強度を提供し、かつ溶解速度の制御を助ける追加のポリマーおよび賦形剤をさらに含むことができる。第２のＨＡポリマー溶液は、第１のＨＡポリマー溶液と比較して比較的高い粘度を有する。次に、第２の流体を使用して、細長いウェル１２２の残りの部分、具体的には、細長いウェル１２２のそれぞれの上部１２６を充填する。図５Ｃおよび図５Ｄに見られるように、このより高い粘度は、第２のＨＡポリマー溶液が、細長いウェルの下部１２４から第１のＨＡポリマー溶液を置換し、高粘度の第２のＨＡポリマー溶液の周りおよび細長いウェルの内壁に沿って流れることを可能にし、それにより、第２のＨＡポリマー溶液の周りに薬物運搬シェル層が形成される。さらに、高粘度は、ベース層および細長い本体１３が、マイクロニードルに機械的強度を提供するのに十分なポリマー密度および比重量を有することを確実にするために重要である。
【０１０４】
あるいは、マイクロニードルアレイは、第１のヒアルロン酸ポリマー溶液を型の上に分注することによって作製することができる。次に、より高粘度のヒアルロン酸ポリマー溶液を第１のヒアルロン酸溶液上に流し込み、圧力または圧縮を第２のヒアルロン酸溶液の上に加える。圧縮の第１の段階では、低粘度の第１のヒアルロン酸溶液が型の細長いウェルに流れ込み、次に高粘度の第２のヒアルロン酸溶液の周囲に流れ込む。圧縮の第２の段階では、圧力を一定期間さらに維持することにより、ヒアルロン酸が２つの溶液間およびそれらの間に形成された界面で拡散する可能性がある。この拡散により、薬物運搬シェル層をマイクロニードルの細長い本体に結合または融合する、一体化されたヒアルロン酸マトリックスが作成される。重要なことに、薬物または有効成分（たとえば、毒素）の高粘度の第２のヒアルロン酸ポリマー溶液への拡散は、このプロセス中には発生しない。したがって、シェル層および細長い本体を形成する薬物運搬材料は、第１のヒアルロン酸ポリマーマトリックスおよび第２のヒアルロン酸ポリマーマトリックスがそれぞれと重なり合うかまたは不規則な表面境界に沿って拡散する統合されたヒアルロン酸ポリマーマトリックスを介して拡散、混合、または融合される。
【０１０５】
マイクロニードルアレイ１１０のマイクロニードル１１２間の接続性を達成するために、細長いウェル１２２は、第２のＨＡポリマー溶液で過剰に充填され得る。それにより、過剰に充填された第２のＨＡポリマー溶液は、マイクロニードルアレイ型１２０の細長いウェル１２２の上の単一の連続層１３０に融合することができる。第２のＨＡポリマー溶液は、必要に応じて、第２の鋳造または堆積プロセスを利用することによって沈降させて、第２のＨＡポリマー溶液を細長いウェル１２２により深く堆積させることができる。沈降力は、第２のＨＡポリマー溶液から第１のＨＡポリマー溶液にさらに伝達されて、細長いウェル１２２のさらなる移動、堆積または充填、および／またはマイクロニードル１１２の緻密化をもたらすことができる。その後、連続層１３０は、固化時にベース層１１４になることができ、第２のＨＡポリマー溶液中の溶解性ポリマーは、その後、ベース層１１４を画定する。最後に、凝固後、ベース層１１４およびマイクロニードルアレイ１１０の残りの部分は、マイクロニードルアレイ型１２０から解放または除去することができる。
【０１０６】
第１のＨＡポリマー溶液および第２のＨＡポリマー溶液がマイクロニードルアレイ型１２０内に配置されると、型１２０およびマイクロニードルアレイ１１０を加熱して流体を乾燥させるか、または溶媒を追い出して、溶解したヒアルロン酸ポリマーおよび有効成分を残しておきながら、マイクロニードルアレイ１１０を形成することができる。あるいは、第１および第２のＨＡポリマー溶液を、室温で蒸発または乾燥させて、溶解したヒアルロン酸ポリマーおよび有効成分をマイクロニードルアレイ１１０の形態で残すことができる。形成後、マイクロニードルアレイ１１０は、ベース層１１４と、薬物運搬シェル層１３２とともにベース層１１４から突出する複数のマイクロニードル１１２とを含む。マイクロニードルアレイ型１２０から解放されると、マイクロニードルアレイ１１０は、さらなる使用の準備ができている。
【０１０７】
さらに図５Ｄを参照し、さらに図１Ａおよび図２Ａを参照すると、マイクロニードル１１２およびベース層１１４は、互いに構造的に連続しているか、または単一の一体の構成要素として形成されていることがわかる。たとえば、ベース層１１４の材料は、ベース層１１４とマイクロニードル１１２との間に構造的不連続性がないように、マイクロニードル１１２のそれぞれに、またはマイクロニードル１１２のそれぞれとともに連続的に流れる。具体的には、近位部分１１６およびベース層１１４は、互いに連続している。一部の実施形態では、近位部分１１６およびベース層１１４は、組成的に実質的に同じである。図１Ａ〜図２Ｂに関して上で論じたように、近位部分１１６およびベース層１１４の両方は、薬物運搬シェル層の有効成分または他の有効成分を欠いている可能性がある。対照的に、マイクロニードル１１２の薬物運搬シェル層１３２は、ヒアルロン酸のマトリックス全体に組み込まれた有効成分を含むことができる。一部の実施形態では、有効成分は、ヒアルロン酸ポリマーと第１のＨＡポリマー溶液中の有効成分との間の緊密な混合により、コーティングアプローチによって達成されるよりも、マイクロニードル１１２により強固かつ均一に付着させることができる。一部の実施形態では、第１のＨＡポリマー溶液または複数の第１のＨＡポリマー溶液（たとえば、第１、第２、第３、またはそれ以上の溶液）を型１２０に導入して、有効成分の濃度勾配、溶解または分解勾配、または遠位部分１１８のその他の化学的または機械的特性を導入することができる。
【０１０８】
本明細書に開示されるマイクロニードルアレイの一部の実施形態を作製する際に使用されるマイクロニードルアレイ型は、任意の様々なサイズ、形状、ウェルの深さまたは寸法、あるいは組成を有することができる。一部の実施形態では、型は、作製後のマイクロニードルアレイの解放を容易にすることができるシリコン型であり得る。他の材料もまた、マイクロニードルアレイ型からのマイクロニードルアレイの解放を容易にすることができ、本明細書の開示において適切に使用することができる。たとえば、一部の実施形態では、マイクロニードルアレイ型は、型からのマイクロニードルアレイの解放を容易にするために、シリコンコーティングまたはポリテトラフルオロエチレンコーティングすることができる。
【０１０９】
一般に、マイクロニードルアレイ型は、所望の特性を有するマイクロニードルアレイの形成を促進するために、所望の寸法および数の細長いウェルを含むことができる。さらに、マイクロニードルアレイ型は、細長いウェルを過剰に充填したときに第２のＨＡポリマー溶液を収容するための領域を含む。たとえば、一部の実施形態では、リップは、マイクロニードルアレイ型の周りに存在して、過剰に充填された量の第２のＨＡポリマー溶液のプールを、細長いウェルの上の連続層として含むかまたは可能にすることができる。本明細書で論じられるように、マイクロニードルアレイ型の第２のＨＡポリマー溶液の過剰に充填された量またはその一部は、マイクロニードルアレイを形成する際にベース層に変えることができる。
【０１１０】
第１のＨＡポリマー溶液および第２のＨＡポリマー溶液をマイクロニードルアレイ型の細長いウェルに導入するために、任意の適切な技術を使用することができる。特定の溶解性ポリマー、特にヒアルロン酸または架橋ヒアルロン酸は、第１のＨＡポリマー溶液および／または第２のＨＡポリマー溶液にかなりの粘度を与えることができるので、第１のＨＡポリマー溶液および／または第２のＨＡポリマー溶液をマイクロニードルアレイ型の細長いウェルに導入することが難しい場合がある。したがって、本明細書に開示される方法の一部の実施形態では、鋳造プロセスは、マイクロニードルアレイ型と接触しているときに、第１のＨＡポリマー溶液、第２のＨＡポリマー溶液、またはその両方に適用することができる。例示的な実施形態では、鋳造プロセスは、振動機構または鋳造機構を利用して、マイクロニードルアレイ型の細長いウェルへのより深いＨＡポリマー溶液の浸透を促進することができる。
【０１１１】
より低粘度（たとえば、１６０ｋＤＡ  ＨＡの５重量％未満）のＨＡポリマー溶液の場合、鋳造プロセスは、遠心力または同様の技術を利用して、第１のＨＡポリマー溶液または第２のＨＡポリマー溶液をマイクロニードルアレイ型の細長いウェルにより深く押し込むことができる。他のタイプの鋳造プロセスも同様に利用して、ＨＡポリマー溶液の型への完全な浸透を促進することができる。
【０１１２】
第１および第２のＨＡポリマー溶液をマイクロニードルアレイ型に導入した後、第１および第２のＨＡポリマー溶液を室温で加熱、乾燥、および／または蒸発させて、そこから溶媒を追い出し、その結果、第１のポリマーおよび第２のポリマーがマイクロニードルアレイ型内で形成される。型を加熱するための技術は、たとえば、直接放射加熱、抵抗加熱、加熱空気循環、マイクロ波加熱、他の適切な技術、またはそれらの任意の組み合わせを含むことができる。
【０１１３】
図１Ｂ、図２Ｂ、および図５Ｄに示されるような薬物含有層を有するマイクロニードルアレイの作製には、アレイ型に流し込まれるポリマー溶液の粘度を注意深く制御する必要がある。一部の実施形態では、本開示の積層方法は、オーバーモールディング技術とは異なる場合がある。たとえば、オーバーモールディング技術は、ポリマー塗布技術での積層効果の効果的な使用である。このプロセスは、既存の構成要素に形状と構造の層を追加するための液体樹脂の使用を中心としている。
【０１１４】
対照的に、少なくとも一部の実施形態では、本明細書で提供されるアレイおよび方法は、ポリマー鋳造溶液の相対粘度または密度を、両方が液体状態にある間に操作することによって作成されるシェル層を有する。したがって、そのような実施形態では、薬物含有層は、既存の形状に追加されていない。上で説明したように、これらの革新的なアレイおよび方法を使用すると、機械的安定性の向上、薬剤の無駄の削減、コストの削減など、様々な利点が可能になる。
【０１１５】
一部の実施形態では、マイクロニードルアレイを形成するための方法は、神経毒および約１重量％から約４０重量％のヒアルロン酸を含む第１のヒアルロン酸ポリマー溶液を、マイクロニードルアレイ型の細長いウェルのそれぞれに分注するステップを含む。一部の実施形態では、第１のヒアルロン酸ポリマー溶液は、約５重量％から約３０重量％のヒアルロン酸を含む。他の実施形態では、第１のヒアルロン酸ポリマー溶液は、約５重量％から約２０重量％のヒアルロン酸を含む。さらに他の実施形態では、第１のヒアルロン酸ポリマー溶液は、約５重量％から約１５重量％のヒアルロン酸を含む。さらに他の実施形態では、第１のヒアルロン酸ポリマー溶液は、約１重量％から約１０重量％のヒアルロン酸を含む。第１のヒアルロン酸ポリマー溶液を細長いウェルの底に濃縮するために、真空下で分注を行うことができる。この第１のヒアルロン酸ポリマー溶液は、最終的に、マイクロニードルの細長い本体の表面に神経毒含有層またはキャップを形成する。神経毒含有層が細長い本体を覆う程度は、細長いウェルに分注される第１のヒアルロン酸ポリマー溶液の量を増減することによって制御することができる。
【０１１６】
第１のヒアルロン酸ポリマー溶液が細長いウェルに分注された後、約２５重量％から約５０重量％のヒアルロン酸を含む第２のヒアルロン酸ポリマー溶液が、マイクロニードルアレイ型の細長いウェルに分注される。一部の実施形態では、第２のヒアルロン酸ポリマー溶液は、約３０重量％から約４５重量％のヒアルロン酸を含む。他の実施形態では、第２のヒアルロン酸ポリマー溶液は、約５重量％から約２０重量％の範囲の濃度で、約５００ｋＤａから約５ＭＤａの分子量を有する高分子量ヒアルロン酸を含む。第１および第２のヒアルロン酸溶液のそれぞれにおける適切な分子量および濃度の選択は、細長い本体および外層の所望の組成に基づいて当業者には明らかであろう。
【０１１７】
少なくとも一部の実施形態によれば、第２のヒアルロン酸ポリマー溶液の粘度は、第１のヒアルロン酸ポリマー溶液の粘度よりも高い。第２のヒアルロン酸ポリマー溶液を細長いウェルに分注すると、密度の違いとも相関し得るこの粘度の違いにより、第２のヒアルロン酸ポリマー溶液が第１のヒアルロン酸ポリマー溶液の全部または一部を置換する。置換された第１のヒアルロン酸ポリマー溶液は、第２のヒアルロン酸ポリマー溶液と細長いウェルの壁との間を上方向に流れ、それにより、第２のヒアルロン酸ポリマー溶液の周りに層を形成する。第２のヒアルロン酸ポリマー溶液のより高い粘度は、より粘度の低い第１のヒアルロン酸溶液が置換中に第２の溶液と混合することをさらに防ぐ。したがって、神経毒は外層で維持される。
【０１１８】
一部の実施形態では、第１のヒアルロン酸ポリマー溶液および第２のヒアルロン酸溶液は、共成形される。共成形では、ある材料を別の材料に対する追加の層として配置するのではなく、異なる粘性材料を同時に型に射出する。言い換えれば、サンドイッチのような構造が作成され、両方の材料が異種の液体として互いに成形される。
【０１１９】
次に、マイクロニードルアレイ型内の組み合わされた溶液を圧縮にかけることができる。このステップは、乾燥前に第１の溶液と第２の溶液との間に一体型の界面を形成するのに役立つ。圧縮および乾燥後、得られた神経毒含有層および細長い本体は互いに構造的に一体化され、ポリマー間の強力な分子間結合を含む。より高い粘度の溶液から形成される細長い本体は、神経毒含有層で形成されるマトリックスよりも、乾燥後に形成されるマトリックス中のポリマーの濃度が高くなる可能性がある。したがって、細長い本体は、外層よりも大きい比重、または単位体積あたりの質量を有することができる。外層も同様に、神経毒が分散したヒアルロン酸ポリマーマトリックスに形成される。分散は均一にすることができる。このポリマーマトリックスは、神経毒を分解剤から保護するのに役立ち、取り扱いおよび投与中の損傷の傾向が減少した強力で安定した外層を形成し、さらに神経毒の放出速度を制御するのに役立つ。
【０１２０】
本開示のマイクロニードルアレイは、様々な治療方法で使用することができる。一般に、治療方法は、本開示のマイクロニードルアレイを患者の皮膚表面に適用して、皮膚表面に複数のマイクロニードルを埋め込むステップを含むことができる。皮膚表面に埋め込まれると、マイクロニードルは表皮を貫通して真皮に入ることができる。少なくとも一部の実施形態によれば、マイクロニードルアレイは、シェル層がマイクロニードルから放出されるのに十分な時間、皮膚表面に適用されたままであり得る。さらに、マイクロニードルアレイはまた、有効成分の少なくとも一部がシェル層から真皮に放出されるのに十分な時間、皮膚表面に適用されたままであり得る。
【０１２１】
さらに、一部の実施形態では、マイクロニードルアレイは、十分な溶解性ポリマーが溶解してベース層からのマイクロニードルの放出に作用するまで皮膚表面に適用されたままであり得、したがって、皮膚表面からのベース層の除去後もマイクロニードルを表皮または真皮に残す。マイクロニードルアレイが皮膚表面から除去されるまでにそれらがまだ完全に分解されていない場合、マイクロニードルはマイクロニードルに沿った弱点でベース層から壊れ、皮膚に残り、時間とともに分解してそれらの活物質を患者に放出し得る。
【０１２２】
本開示のマイクロニードルアレイで治療することができる状態には、額のしわ、目じりのしわ、眉間のしわ、小じわ、多汗症、瘢痕、乾癬、炎症性皮膚疾患などが含まれるが、これらに限定されない。
【０１２３】
たとえば、図６Ａ〜図６Ｃは、本開示のマイクロニードルアレイが患者を治療するためにどのように使用されるかを示す例示的な概略図を示している。図６Ａに示されるように、マイクロニードルアレイ２００は、患者の皮膚表面２０２に適用することができる。皮膚表面２０２は、表皮２０４および真皮２０６を含む。皮膚表面２０２に適用されると、マイクロニードル２１２は表皮２０４を貫通し、マイクロニードル２１２のそれぞれの薬物運搬シェル層２１８は、少なくとも部分的に真皮２０６に入る。図６Ｂでは、各マイクロニードル２１２の薬物運搬シェル層２１８は、真皮２０６に完全に入る。この時点で、マイクロニードルアレイ２００は、薬物運搬シェル層２１８が溶解を開始する、および／またはマイクロニードル２１２および／またはベース層２１４から分離するのに少なくとも十分な時間、皮膚表面２０２上の所定の位置に留まることができる。図６Ｃに示されるように、薬物運搬シェル層２１８（およびおそらくマイクロニードル２１２）は、そこからベース層２１４（および残りのマイクロニードル２１２）を除去する前に、皮膚表面２０２、真皮２０６、または表皮２０４内で完全に溶解することができる。ただし、ポリマーの完全な分解または溶解は必要ない。薬物運搬シェル層２１８が分解されると、有効成分２２０は、治療機能を実行するために真皮２０６に放出される。
【０１２４】
例
例１：分子量５００ｋＤａの乾燥ヒアルロン酸繊維をリン酸緩衝生理食塩水で水和することにより、ヒアルロン酸の高粘度流体を調製した。粘性流体を１ｍＬシリンジに移し、４０００ｒｐｍで１０分間遠心分離して、気泡を除去した。この例では有効成分は使用されていない。
【０１２５】
気泡を除去した後、０．２０ｇの粘性流体をシリコンマイクロニードル型に配置した。適用された流体を、薄膜に流し込んだ。流体を流し込んだ後、湿ったフィルムおよび型をオーブンに入れ、４０℃で２．５時間加熱した。加熱後、ピンセットを使用して自立型マイクロニードルアレイを型から取り外した。ベース層の厚さを、異なる量の粘性流体を金型に流し込むことによって調整した。
【０１２６】
図７および図８は、例１に関して上で論じたものを含む、本明細書の作製方法の一部の実施形態を使用して作製された典型的なマイクロニードルアレイの画像を示している。図７は、マイクロニードルアレイの走査型電子顕微鏡（ＳＥＭ）画像を示し、図８は、マイクロニードルアレイのＸ線マイクロコンピュータ断層撮影（ＣＴ）画像を示している。
【０１２７】
例２：ヒアルロン酸の代わりに架橋ヒアルロン酸を使用したことを除いて、例１と同様の方法でマイクロニードルアレイを調製した。具体的には、Ｊｕｖｅｄｅｒｍ  Ｕｌｔｒａ  Ｐｌｕｓゲルを凍結乾燥し、ヒアルロン酸濃度が１２０ｍｇ／ｍＬの濃厚な液体に再構成した。ヒアルロン酸とコラーゲンの混合物、またはヒアルロン酸とフィブロインの混合物も同様に使用された。この例では有効成分は使用されていない。
【０１２８】
例３：疎水的に修飾されたヒアルロン酸を使用したことを除いて、例１と同様の方法でマイクロニードルアレイを調製した。具体的には、ベンジル化度が８０％のベンジル化ヒアルロン酸をジメチルスルホキシドと混合して、２０重量％のヒアルロン酸を含む粘稠なペーストを形成した。この場合、乾燥は４５℃のオーブンで２４時間行われた。この例では有効成分は使用されていない。
【０１２９】
例４：この例では、トリパンブルー（ＭＷ＝８７３）を、マイクロニードルアレイを形成する際にヒアルロン酸を配合するためのモデル有効成分として使用した。トリパンブルーとヒアルロン酸をＰＢＳに溶解し、粘稠なペーストを形成した。次に、粘稠なペーストをシリコン型に流し込んだ。トリパンブルー／ヒアルロン酸を型に流し込んだ後、ヒアルロン酸を含むがトリパンブルーを含まない同様のペーストを、型内に最初に置いたペーストの上に流し込んだ。続いて、４５℃で２．５時間加熱した。
【０１３０】
マイクロニードルの遠位部分によって優先的に運ばれるトリパンブルーを有するマイクロニードルアレイが得られた。図９は、マイクロニードルの遠位部分によって運ばれるトリパンブルーを有するマイクロニードルアレイの画像を示している。
【０１３１】
例５：トリパンブルーの代わりにフルオレセインイソチオシアネート（ＦＩＴＣ）／ヒト血清アルブミン（ＨＳＡ）を使用するマイクロニードルアレイを、例４と同様の方法で形成した。
【０１３２】
例６：トリパンブルーの代わりにボツリヌス毒素タイプＡ（ＢｏＮＴ／Ａ）を使用するマイクロニードルアレイも、例４と同様の方法で形成した。
【０１３３】
例７：例１のマイクロニードルアレイの機械的特性を、安定マイクロシステムテクスチャーアナライザーを使用して測定した。これらの測定を行う際に、マイクロニードルアレイをマイクロニードルを上に向けて測定面に配置した。テクスチャーアナライザーからのプローブをマイクロニードルと接触させ、マイクロニードルに対して軸方向に動かした。次に、プローブの移動距離の関数としての力応答を記録した。図１０は、資生堂から得られる市販のマイクロニードルアレイと比較した、ヒアルロン酸マイクロニードルアレイの力応答対プローブ移動距離のプロットを示している。図１０に示されるように、ヒアルロン酸マイクロニードルアレイの機械的強度ははるかに高かった。
【０１３４】
例８：皮膚穿孔試験を、ヒト死体皮膚および例５のマイクロニードルアレイを使用して実施した。マイクロニードルアレイをマイクロニードルを下に向けて皮膚に置き、２ｋｇの重りで約１分間手動で圧力をかけた。次に、１９０ｇの重りをマイクロニードルアレイのアプリケーターに置き、重りを６０分間所定の位置に保持した。次に、重りおよびアプリケーターを皮膚に対して外側に引っ張ることにより取り除いた。次に、皮膚に残っているマイクロニードルの共焦点画像分析を行った。共焦点画像分析は、皮膚内の約１００μｍの深さへの貫通を示した。これは、いくつかの表面的な用途に適している可能性がある。図１１Ａは、色素標識マイクロニードルアレイで処理された皮膚サンプルの写真を示している。マイクロニードルが皮膚サンプルに均一に分布していることがわかる。図１１Ｂは、皮膚サンプルの貫通前に撮影されたマイクロニードルアレイの顕微鏡写真を示し、図１１Ｃは、皮膚サンプルの貫通の５分後に撮影された図１１Ｂのマイクロニードルアレイの顕微鏡写真を示している。マイクロニードルが皮膚に溶解し始めていることがわかる。
【０１３５】
皮膚透過試験もフランツ細胞アッセイを使用して実施した。皮膚浸透試験は、例１〜６に記載されている方法と同様の方法で調製された、免疫グロブリンＧ（ＩｇＧ）を充填したヒアルロン酸マイクロニードルパッチを使用して実施した。パッチには、２．８（±０．２４）μｇのＩｇＧ／パッチが含まれていた。
【０１３６】
フランツ細胞（Ｌｏｇａｎ  Ｉｎｓｔｒｕｍｅｎｔｓ社）を、室温で磁気撹拌しながら、ＰＢＳ中の５ｍＬの５％ウシ血清アルブミン（ＢＳＡ）ビヒクルで一晩前処理した。翌日、５ｍＬのビヒクルを１ｘプロテイナーゼ阻害剤を含むＰＢＳ中の５ｍＬの１％ＢＳＡと交換し、３２℃に予熱した。ヒト死体皮膚を室温の水で１時間解凍し、１つのマイクロニードルパッチに合うように細かく切断してから、ピンでプラスチックフォームに固定した。皮膚を伸ばして平らな表面にし、拭いて皮膚の水分を取り除いた。アプリケーターを使用してパッチを皮膚に１分間適用し、次に３００ｇの重りをパッチに置き、４分間放置した（５分間の検討）。第２の皮膚サンプルも同様に３０分間放置した。皮膚サンプルを、角質層を上に向けてフランツ細胞に適用した。次に、１％ＢＳＡビヒクルをサンプル全体に拡散させ、０．４ｍＬのアリコートをフランツ細胞の受容体アームから選択した間隔で採取した。アリコートを採取するたびに、１ｘプロテイナーゼ阻害剤を含む０．４ｍＬの新鮮な１％ＢＳＡビヒクルを細胞に加えた。
【０１３７】
次に、アリコートを収集し、酵素結合免疫吸着測定法（ＥＬＩＳＡ）を使用して検討した。皮膚サンプルから残留ＩｇＧを回収するために、各皮膚サンプルの重さを量り、小片に切断した。断片を、１ｘプロテイナーゼ阻害剤を含む１％ＢＳＡ（ＰＢＳ中）１ｍＬあたり５０ｍｇの皮膚の懸濁液中で４℃で少なくとも４時間インキュベートした。次に、組織を均質化させ、ロッカーで５℃で一晩回転させた後、４７００ｘｇ、５℃で１５分間遠心分離して、上清を回収した。次に、ＥＬＩＳＡを使用して上清を分析した。皮膚サンプルを介したＩｇＧ浸透の時間依存性の結果を図１２に示す。この約１４〜１７ｎｇのＩｇＧは、７０時間後にヒト死体皮膚を透過した。
【０１３８】
例９：毒素（９００ｋＤａ）を充填したＨＡマイクロニードルパッチを、０．４６ｍｇ／ｍｌの濃度（効力４．７０Ｅ＋７（Ｕ／ｍｇ））を有するＢｏＮＴ／Ａ（９００ｋＤａ）、１６０ｋＤａヒアルロン酸、ｐＨ６．０の２０ｍＭヒスチジンの緩衝液を使用して調製した。３６μＬの毒素溶液を１００ｍｌの２０ｍＭヒスチジン緩衝液に加えた。希釈後の濃度は０．０００１６６μｇ／μｌだった。次に、１０９ｍｇのＨＡファイバー（１６０ｋＤａ）を５ｍｌのＮｏｒｍ−Ｊｅｃｔ社のＨＳＷシリンジに加えることにより、ＨＡ毒素ゲル（１２重量％）を調製した。８０３．１４ｍｇの毒素溶液を、第２の５ｍｌをＮｏｒｍ−Ｊｅｃｔ社のＨＳＷシリンジに加えた。次に、２つのシリンジをメス−メスシリンジコネクタを使用して接続し、毒素溶液をＨＡファイバーとともにシリンジに静かに注入した。混合物を１０サイクル前後に混合し、この混合を５分ごとに合計７回繰り返した。裏打ち層（ベース）を作るために第２のゲルを調製した。４００ｍｇの１６０ｋＤａ  ＨＡを１０００ｍｇのｐＨ６．０  ２０ｍＭヒスチジン緩衝液と混合した。最終的なＨＡ濃度は２８．５７重量％だった。
【０１３９】
次に、毒素を充填したマイクロニードルアレイパッチを調製した。１８．２ｍｇのＨＡ毒素ゲル（１２重量％ＨＡ、毒素濃度０．１４５８ｎｇ／ｍｇ）をシリコンマイクロニードル型に量り入れた。１２５ｍｇのＨＡゲル（２０ｍＭヒスチジン緩衝液中の２８．５７重量％ＨＡ）を別々に秤量し、２枚のテフロン（登録商標）シートを使用して湿ったペーストにプレスした。次に、ＨＡペーストをシリコンマイクロニードル型上にあるＨａ毒素溶液に流し込んだ。上記の手順と同様に、第２の毒素（１５０ｋＤａ）を充填したＨＡマイクロニードルパッチを調製した。毒素（９００ｋＤａ）を充填したＨＡマイクロニードルと毒素（１５０ｋＤａ）を充填したマイクロニードルパッチを、質量回収、細胞ベースの効力アッセイ（ＣＢＰＡ）、および軽鎖（ＬＣ）活性アッセイによってさらに分析した。
【０１４０】
質量回収は、捕捉抗体としてＦ１２−３−８モノクローナル抗体、検出抗体としてポリクローナル検出抗体を用いたＥＬＩＳＡアッセイを使用して決定した。合計５つのパッチを分析したところ、毒素の質量回収率は、目標充填量の８０（±１１．９）％であることがわかった。
【０１４１】
本明細書に記載のマイクロニードルアレイにおける１５０／９００ｋＤａ  ＢｏＮＴ／Ａ複合体の効力を評価するためにＣＢＰＡ検討も実施した。
【０１４２】
特殊化：神経芽細胞腫細胞を、トリシアロガングリオシドおよび神経サプリメントの存在下で約７２時間培養し、神経毒の取り込みに対する細胞の感受性を高めた。
【０１４３】
薬物治療：細胞を薬物とともに２４時間インキュベートし、その間に神経毒素が細胞表面受容体に結合し、内在化され、軽鎖エンドペプチダーゼドメインがサイトゾルに移動し、そこでアミノ酸１９７と１９８との間でＳＮＡＰ２５２０６を切断した。
【０１４４】
切断されたＳＮＡＰ２５１９７の蓄積：ＳＮＡＰ２５１９７の蓄積を可能にするために、細胞をさらに７２時間インキュベートした。
【０１４５】
エレクトロケミルミネッセンス（ＥＣＬ）−ＥＬＩＳＡによるＳＮＡＰ２５１９７の定量化：細胞溶解物を収集し、ＳＮＡＰ２５１９７をＳＮＡＰ２５ＥＣＬ−ＥＬＩＳＡで定量化した。参照標準のＥＣＬ−ＥＬＩＳＡ信号は、相対光単位で、処理濃度に対してプロットされ、試験サンプルの効力は標準曲線の式から外挿推定される。
【０１４６】
上記の手順では、参照標準はボトックス標準０１６（３Ｕ／ｍＬ−０．０９３８Ｕ／ｍＬ）である。実験対照は、パッチの作成に使用されたＤＳ２  ９００ｋＤａ原薬ロット（２Ｕ／ｍＬ）だった。この検討の結果は、平均回収率が６９．３（±５．９６）％であることを示した。
【０１４７】
例１０：９００ｋＤａのＢｏＮＴ／Ａ毒素を充填したヒアルロン酸パッチの評価もまた、軽鎖活性高速液体クロマトグラフィー（ＬＣＡ−ＨＰＬＣ）アッセイで完了した。これらの検討は、以下に説明する軽鎖活性ＨＰＬＣアッセイを使用して、溶解したヒアルロン酸パッチからの９００ｋＤａ  ＢｏＮＴ／Ａ毒素の回収率を決定するために実施された。
【０１４８】
４つのパッチを評価した。各パッチを５ｍＬエッペンドルフプロテインＬｏＢｉｎｄチューブに入れた。４ｍＬの消化バッファー（５０ｍＭ  ＨＥＰＥＳ、ｐＨ７．４中の０．５ｍＭ酢酸亜鉛、０．０５％Ｔｗｅｅｎ２０、２ｍＭ  ＤＴＴ）を各チューブに添加した。パッチを周囲室温で１．５時間溶解した。１．５時間の間、チューブをシェーカー（２００ｒｐｍ）に置いた。各パッチ溶解チューブからの３５０μＬの３倍量を、テストのために０．６ｍＬのＡｘｙｇｅｎチューブに移した。
【０１４９】
ＨＡパッチの調製に使用した９００ｋＤａ  ＢｏＮＴ／Ａ毒素と同じ材料を使用して、０．０５、０．１、０．５、および１ｎｇ／ｍＬの標準曲線濃度を調製した。標準曲線は消化バッファーで作成した。各標準曲線濃度の３５０μＬの３倍量を、テストのために０．６ｍＬのＡｘｙｇｅｎチューブに移した。
【０１５０】
サンプルの減少を促進するために、サンプルを３７℃で３０分間インキュベートした。５０μＬのＳＮＡＰｔｉｄｅ基質を各サンプルチューブに加えた。サンプルチューブを周囲室温で７２時間インキュベートして、基質の切断を可能にした。７２時間後、２５μＬの５％トリフルオロ酢酸（ＴＦＡ）を各サンプルチューブに加え、基質の切断を停止した。次に、各チューブの内容物を分析のためにＨＰＬＣバイアルに移した。蛍光標識された切断産物を分離し、Ｗａｔｅｒｓ  ２６９５  ＸＥ分離モジュール（Ｗａｔｅｒｓ社のＳｙｍｍｅｔｒｙ３００  Ｃ１８、３．５μｍ、４．６ｘ１５０ｍｍカラム）およびＷａｔｅｒｓ２４７５Ｍｕｌｔｉλ蛍光検出器を使用したＲＰ−ＨＰＬＣメソッドで検出した。Ｗａｔｅｒｓ社のＥｍｐｏｗｅｒ  Ｐｒｏソフトウェアを介してデータを収集し、分析した。標準曲線は、ＢｏＮＴ／Ａ標準曲線濃度（ｘ軸）とＢｏＮＴ／Ａ切断産物のピーク面積（ｙ軸）をプロットすることによって作成された。パッチ濃度は曲線から外挿推定された。各パッチに含まれるＢｏＮＴ／Ａの濃度は、ＢｏＮＴ／Ａパッチの濃度に４（希釈係数）を乗じることによって決定された。
【０１５１】
得られたテストデータを表１に示す。平均毒素回収率は、２．４８±０．７７ｎｇ／パッチだった。毒素パッチの平均効力は、パッチあたり１１６．６ユニットに相当する。
【表１】
2021533901.tif 000005
【０１５２】
例１１：薬物層先端を有するマイクロニードルアレイをトリパンブルー（ＭＷ＝８７３ｇ／モル）で作製して、マイクロニードルの表面上の薬物運搬シェル層の分布を示した。最初に９０ｍｇのＨＡ（ＭＷ  １６０ｋＤａ）を５ｍｌシリンジに加えることにより、第１のポリマー溶液（１０重量％ＨＡ）を調製した。別の５ｍｌシリンジに、１９３μｌの０．４％トリパンブルー溶液および６１６μｌの２０ｍＭ、ｐＨ６．０ヒスチジン緩衝液を加えた。２つのシリンジをメス−メスコネクタを介して接続し、１時間完全に混合した。得られた粘稠な溶液を１つのシリンジに収集し、蓋をして、次に３０００ｒｐｍで５分間遠心分離した。
【０１５３】
第２のポリマー溶液（３３．３重量％ＨＡ）は、１．０ｇの１６０ｋＤａ  ＨＡファイバーを５ｍｌシリンジに追加し、２．０ｇｍのｐＨ６．０ｍｌの２０ｍＭ、ｐＨ６．０ヒスチジンバフを別の５ｍｌシリンジに追加することによって調製した。２つのシリンジをシリンジコネクタを介して接続した。緩衝液をＨＡ繊維を含むシリンジに押し込み、ＨＡ繊維を放置して緩衝液を２時間吸収させ、次にシリンジを１０サイクル前後に押して混合した。得られた高粘度のＨＡペーストを１つのシリンジに収集し、蓋をして、４０００ｒｐｍで３０分間遠心分離した。
【０１５４】
次に、トリパンブルーを含む第１のＨＡ溶液９ｍｇをマイクロニードル型に流し込むことにより、トリパンブルーを充填したＨＡマイクロニードルアレイを調製した。次に、５０ｍｇの３３．３重量％ＨＡを直径２ｃｍの丸いテフロン（登録商標）シート上に置き、別のテフロン（登録商標）シートをＨＡゲルの上に置いた。次に、シートを２枚のスライドガラスの間に挟み、圧縮して湿ったＨＡフィルムを形成した。次に、テフロン（登録商標）フィルムの１つを取り外して、圧縮された湿ったＨＡフィルムを露出させた。次に、ＨＡフィルムをその上に有するシートを裏返して、ＨＡフィルムをマイクロニードル型内のＨＡ／トリパンブルー溶液上に置いた。
【０１５５】
次に、型内の溶液を、４５ｋｇの力、０．１ｍｍ／秒の速度の圧縮パラメータの下で実行される圧縮ステップにかけ、その後、圧力を６０秒保持時間維持した。圧縮が完了した後、ピンセットを使用してテフロン（登録商標）フィルムを剥がし、ＨＡマイクロニードルパッチを室温で３時間乾燥させた。
【０１５６】
次に、トリパンブルーを充填したマイクロニードルアレイを光学顕微鏡で検査し、顕微鏡写真を図１３Ａおよび図１３Ｂに示す。マイクロニードルは、先端に青いシェル層３０４を示し、マイクロニードル本体３０２の表面に沿って下に伸びている（図１３Ａ、これは、マイクロニードル本体３０２およびアレイ３０６の薬物運搬シェル層３０４の視覚化を容易にするための縁線および等高線を含む）。針の断面（図１３Ｂ）は、表面またはシェル層３０４のみが青色であり、コアまたはマイクロニードル本体３０２は青色ではないことを示した。これは、マイクロニードル表面のみがトリパンブルーで覆われており、鋳造プロセス中に染料がマイクロニードル本体３０２に拡散しなかったことを示している。これらの結果は、同様の手順が使用される場合、毒素がＨＡマイクロニードル表面にコーティングされることを示している。
【０１５７】
図１３Ｃを参照すると、ＨＡが５００ｋＤａの分子量を有し、濃度が１６重量％であったことを除いて、第２のマイクロニードルアレイ３３０を同様の方法で作製した。この方法で作製したマイクロニードルアレイ３３０の顕微鏡写真を図１３Ｃに見ることができ、マイクロニードル本体３３２の先端および表面に形成されたシェル層３３４を示している。
【０１５８】
真空成形技術と圧縮成形技術の組み合わせを使用した、ＨＡマイクロニードル表面に毒素を充填した毒素充填ＨＡマイクロニードルの調製。０．４６ｍｇ／ｍｌのＢｏＮＴ／Ａ（ＭＷ＝９００ｋＤａ）の濃度と４．７０ｘ１０７Ｕ／ｍｇの効力を持つ毒素溶液を調製した。マイクロニードルパッチは、１００ユニット／パッチの目標充填を持つように設計された。２０ｍＭ、ｐＨ６．０のヒスチジン緩衝液１００ｍｌが入っている容器に、３６μＬの毒素溶液を加えた。希釈後の毒素濃度は０．０００１６６μｇ／μｌだった。
【０１５９】
次に、バイオセーフティフード内で、８．８ｍｇのＨＡファイバー（１６０ｋＤａ）を５ｍｌのＮｏｒｍ−Ｊｅｃｔ社のＨＳＷシリンジに加えることにより、ＨＡ毒素ポリマー溶液（１重量％ＨＡ）を調製した。別の５ｍｌ  Ｎｏｒｍ−Ｊｅｃｔ社のＨＳＷシリンジに、１９２．７２ｍｇの毒素溶液（０．０００１６６μｇ／μｌ）と追加の６１６ｍｇの２０ｍＭ、ｐＨ６．０ヒスチジン緩衝液を加えた。２つのシリンジをメス−メスシリンジコネクタを使用して接続し、毒素含有シリンジのプランジャーを静かに押して、毒素溶液をＨＡファイバー含有シリンジに通した。混合物を静かに１０サイクル前後に通過させ、この混合プロセスを５分ごとに合計７回繰り返した。次に、混合物を単一のシリンジに収集し、５℃で一晩保持した。
【０１６０】
ＨＡマイクロニードル裏打ち層を形成するための第２のＨＡポリマー溶液を調製した。４００ｍｇの１６０ｋＤａ  ＨＡを８００ｍｇのｐＨ６．０、２０ｍＭヒスチジン緩衝液と混合した。ＨＡ溶液の最終ＨＡ濃度は３３．３重量％だった。
【０１６１】
９μｌのＨＡ／毒素溶液をマイクロニードル型にピペットで移した。次に、真空を適用して、ＨＡ／毒素溶液がマイクロニードル型の空洞を満たすことを可能にした。次に、５０ｍｇの３３．３重量％ＨＡを型に適用し、４５ｋｇの力、０．１ｍｍ／秒の速度で圧縮し、３０秒間保持した。次に、型を、バイオセーフティフード内で真空下、室温で３時間乾燥させた。
【０１６２】
追加のマイクロニードルアレイを、上記と同様の方法で作製した。これらのアレイの詳細は、以下の表２に要約されている。これらのアレイでは、９００ｋＤａの毒素と１５０ｋＤａの毒素の両方がＨＡマイクロニードルアレイに正常に充填された。毒素は、針の長さや針の密度など、様々な設計のマイクロニードルに充填された。得られた毒素充填ＨＡマイクロニードルアレイをさらにＥＬＩＳＡ、ＣＢＰＡ（細胞ベースの効力アッセイ）、およびＬＣ（軽鎖）活性アッセイによる質量回収に供して毒素活性を決定し、これらはすべて以下の表２に示すように充填の成功を示した。
【表２】
2021533901.tif 000006
【０１６３】
例１２：代替鋳造法：圧縮および遠心分離。ＨＡマイクロニードルアレイを、例１１に記載の方法と同様だが、圧縮の代わりに遠心分離プロセスを使用して作製したが、遠心分離では、溶液をマイクロニードル型空洞に充填するために溶液の粘度を低くする必要があることがわかった。特定の分子量（たとえば、１０，０００Ｄａを超える）のＨＡは、低濃度（たとえば、１重量％）でも非常に粘性がある。マイクロニードルアレイを形成するには、複数の遠心分離ステップが必要である。このプロセスは長くて効率が悪く、特に毒素が存在する場合、汚染や流出の可能性が高くなる。
【０１６４】
したがって、ＨＡマイクロニードルアレイは、ＨＡ濃度が５重量％を超える場合、４０００ｒｐｍの速度および最大３０分の遠心分離時間の遠心分離プロセスによって作製することはできない。ＨＡ濃度が１重量％未満に大幅に低下した場合、ＨＡマイクロニードルアレイは遠心分離を使用して作製できるが、堅牢なＨＡマイクロニードルを形成するには、複数の遠心分離を実行する必要がある。そうしないと、欠陥があるか、弱いマイクロニードルアレイにつながる非常に薄い裏打ち層を有するマイクロニードルになる。
【０１６５】
例１３：ラット指外転スコア検討（ＤＡＳ）。ＨＡおよび毒素含有パッチを、１．１３ｃｍ２のサイズ、３００マイクロニードル／ｃｍ２のマイクロニードル密度、および７００μｍのニードル長で、例９に記載の方法に従って作製した。１００ユニット／パッチ、３０ユニット／パッチ、１０ユニット／パッチ、および３ユニット／パッチのそれぞれの毒素充填の４つのパッチを調製した。次に、パッチを、以下に説明するようにＤＡＳ検討で使用した。
【０１６６】
神経毒製剤の効力は、動物の後肢の筋肉への注射後の神経毒の局所的な筋肉弱化効果を測定する指外転スコア（ＤＡＳ）アッセイを使用して規定どおりに評価することができる。ラットＤＡＳでは、動物はラットである。ラットの指外転は、０が正常で４が指外転の最大の減少である、５段階でスコア付けされる。ラットの外転アッセイでは、外転の喪失が治療された四肢の１本の指で観察された場合、通常、ＤＡＳスコア「１」が割り当てられる。ＤＡＳスコア「２」は治療された四肢の３本の指の喪失で与えられ、スコア「３」は治療された肢の４本の指の外転の喪失で与えられる。最後に、治療された四肢の５本の指すべてで外転が失われると、ラットは「４」のスコアを受け取る。
【０１６７】
本検討では、すべてのＤＡＳアッセイは、各マイクロニードルアレイパッチの６匹のラットに対してクラスＩＩタイプＡ２バイオセーフティキャビネット（ＢＳＣ）で実行された。「０日目」に、ラットをケタミン／キシラジンカクテル（７５ｍｇ／ｋｇのケタミン、１０ｍｇ／ｋｇのキシラジン）で麻酔した。十分に麻酔をかけたら、毒素を充填したマイクロニードルパッチを各ラットの右前脛骨（ＴＡ）筋の皮膚に塗布した。次に、衝撃の強いスプリングアプリケーター（Ｍｉｃｒｏｐｏｉｎｔ  Ｔｅｃｈｎｏｌｏｇｉｅｓ社、シンガポール）を使用して投与を行い、マイクロニードルが皮膚に確実に浸透するようにした。アプリケーターを、最小の圧力で、適用されたパッチ上で１〜５分間所定の位置に保持した。適用期間が完了した後、パッチを取り外して適切に保管するか、漂白した。
【０１６８】
ＤＡＳスコアは、１日目以降記録される。図１４Ａから図１４Ｃに示されるように、１００Ｕパッチの適用により応答が飽和した。さらに、そのグループのすべてのラットは、全身毒性の初期の兆候を示した。３０Ｕパッチのスコアも４であった。１０Ｕパッチの適用により、ＤＡＳスコアは約２になった。このスコアは約１０日目まで持続し、その時点でＤＡＳスコアは徐々に低下し始めた。３Ｕパッチのスコアは１から２の間であった。したがって、結果は、毒素を充填したＨＡマイクロニードルパッチが、制御された用量と放出で機能的な毒素を送達できることを明確に示した。
【０１６９】
例１４：マイクロニードルアレイは、毒素含有ポリマー溶液が３ｘ１０６Ｄａを超える分子量を有する０．１から２重量％のヒアルロン酸を含み、ベース層およびマイクロニードルの細長い本体の形成に使用されたポリマー溶液が、５０，０００Ｄａから約１ｘ１０６Ｄａの範囲の分子量を有する５から４０重量％のヒアルロン酸を含んでいたことを除いて、例９のステップに従って作製された。得られたマイクロニードルアレイは、細長い本体が毒素含有シェル層の溶解速度よりもはるかに速い溶解速度を有することを示した。したがって、毒素含有外層は、より遅い溶解速度を有するように設計することができ、それにより、インビボでの毒素の放出を制御し、長時間作用する効果を提供する。
【０１７０】
さらなる考慮事項
一部の実施形態では、本明細書の節のいずれも、独立節のいずれか１つまたは従属節のいずれか１つに依存し得る。一態様では、任意の節（たとえば、従属節または独立節）を、他の任意の１つまたは複数の節（たとえば、従属節または独立節）と組み合わせることができる。一態様では、請求項は、節、文、句、または段落に記載されている単語（たとえば、ステップ、操作、手段、または構成要素）の一部またはすべてを含み得る。一態様では、請求項は、１つまたは複数の節、文、句、または段落に記載されている単語の一部またはすべてを含み得る。一態様では、節、文、句、または段落のそれぞれの一部の単語が削除される場合がある。一態様では、追加の単語または要素を、節、文、句、または段落に追加することができる。一態様では、主題技術は、本明細書に記載の構成要素、要素、機能、または操作のいくつかを利用せずに実施することができる。一態様では、主題技術は、追加の構成要素、要素、機能、または操作を利用して実装することができる。
【０１７１】
主題技術は、たとえば、以下に説明する様々な態様に従って示されている。主題技術の態様の様々な例は、便宜上、番号付きの節（１、２、３など）として説明されている。これらは例として提供されており、主題技術を制限するものではない。従属節のいずれかを任意の組み合わせで組み合わせて、それぞれの独立節、たとえば、節１または節２０に配置することができることに留意されたい。他の節も同様の方法で提示できる。
【０１７２】
節１。マイクロニードルアレイであって、ベース層と、ベース層から突出する複数のマイクロニードルであって、マイクロニードルおよびベース層のそれぞれは、第１のヒアルロン酸ポリマーマトリックスからなる単一の構造的に連続した構成要素であり、複数のマイクロニードルのそれぞれは、ベース層と連続する近位部分を有する細長い本体であり、細長い本体は、一般に、その近位部分から遠位部分に向かって先細になり、不規則な本体形状を画定する、複数のマイクロニードルと、複数のマイクロニードルの細長い本体を少なくとも部分的に包み込んで、その周りに流れ込む、その不規則な本体形状に対して不規則な表面境界を画定する薬物運搬シェル層であって、アレイが一貫したマイクロニードルプロファイルを有することを可能にするために、それぞれの細長い本体のそれぞれの不規則な本体形状とは異なる事前定義された外側プロファイルをそれぞれが有する、薬物運搬シェル層と、を含み、薬物運搬シェル層は、第２のヒアルロン酸ポリマーマトリックスに分散された神経毒を含み、ここで、薬物運搬シェル層および細長い本体は、不規則な表面境界にまたがる第１のヒアルロン酸ポリマーマトリックスおよび第２のヒアルロン酸ポリマーマトリックスの重なりを含む一体化されたヒアルロン酸ポリマーマトリックスを介して一緒に融合される、マイクロニードルアレイ。
【０１７３】
節２。第１のヒアルロン酸ポリマーマトリックスは第２のヒアルロン酸ポリマーマトリックスのポリマー濃度よりも高いポリマー濃度を有する、節１に記載のマイクロニードルアレイ。
【０１７４】
節３。第１のヒアルロン酸ポリマーマトリックスは第２のヒアルロン酸ポリマーマトリックスの比重量よりも大きい比重量を有する、節１に記載のマイクロニードルアレイ。
【０１７５】
節４。薬物運搬シェル層は細長い本体の遠位部分のみを覆う、前述の節のいずれか１つに記載のマイクロニードルアレイ。
【０１７６】
節５。薬物運搬シェル層はマイクロニードルの細長い本体を完全に包み込む、節１から３のいずれか１つに記載のマイクロニードルアレイ。
【０１７７】
節６。神経毒はボツリヌス毒素を含む、前述の節のいずれか１つに記載のマイクロニードルアレイ。
【０１７８】
節７。ボツリヌス毒素は、ボツリヌス毒素血清型Ａ（ＢｏＮＴ／Ａ）、ボツリヌス毒素血清型Ｂ（ＢｏＮＴ／Ｂ）、ボツリヌス毒素血清型Ｃ１（ＢｏＮＴ／Ｃ１）、ボツリヌス毒素血清型Ｄ（ＢｏＮＴ／Ｄ）、ボツリヌス毒素血清型Ｅ（ＢｏＮＴ／Ｅ）、ボツリヌス毒素血清型Ｆ（ＢｏＮＴ／Ｆ）、ボツリヌス毒素血清型Ｇ（ＢｏＮＴ／Ｇ）、ボツリヌス毒素血清型Ｈ（ＢｏＮＴ／Ｈ）、ボツリヌス毒素血清型Ｘ（ＢｏＮＴ／Ｘ）、およびモザイクボツリヌス毒素および／またはその変異体からなる群から選択される、節６に記載のマイクロニードルアレイ。
【０１７９】
節８。マイクロニードルアレイは約０．０１から約１００Ｕ／ｃｍ２の神経毒を患者に送達するように構成されている、前述の節のいずれか１つに記載のマイクロニードルアレイ。
【０１８０】
節９。マイクロニードルアレイは約０．０１から約１００，０００Ｕ／ｃｍ２の範囲の神経毒の充填濃度を有する、前述の節のいずれか１つに記載のマイクロニードルアレイ。
【０１８１】
節１０。第２のヒアルロン酸ポリマーマトリックスは約０．０００００１重量％から約０．０１重量％の神経毒を含む、前述の節のいずれか１つに記載のマイクロニードルアレイ。
【０１８２】
節１１。第１のヒアルロン酸ポリマーマトリックス、第２のヒアルロン酸ポリマーマトリックス、またはその両方は、非架橋ヒアルロン酸、架橋ヒアルロン酸、疎水的に修飾されたヒアルロン酸、またはそれらの任意の組み合わせを含む、前述の節のいずれか１つに記載のマイクロニードルアレイ。
【０１８３】
節１２。第１のヒアルロン酸ポリマーマトリックスおよび第２のヒアルロン酸ポリマーマトリックスはそれぞれ独立して、約１５０ｋＤａから約６ＭＤａの範囲の分子量を有するヒアルロン酸を含む、前述の節のいずれか１つに記載のマイクロニードルアレイ。
【０１８４】
節１３。第１のヒアルロン酸ポリマーマトリックス、第２のヒアルロン酸ポリマーマトリックス、またはその両方は、グリコサミノグリカン、多糖類、コラーゲン、エラスチン、フィブロイン、デンプン、グルコマンナン、またはそれらの任意の組み合わせの少なくとも１つをさらに含む、前述の節のいずれか１つに記載のマイクロニードルアレイ。
【０１８５】
節１４。近位部分およびベース層は有効成分を含まない、前述の節のいずれか１つに記載のマイクロニードルアレイ。
【０１８６】
節１５。第１のヒアルロン酸ポリマーマトリックスは、非架橋ヒアルロン酸、架橋ヒアルロン酸、疎水的に修飾されたヒアルロン酸、またはそれらの任意の組み合わせからなる、前述の節のいずれか１つに記載のマイクロニードルアレイ。
【０１８７】
節１６。複数のマイクロニードルのそれぞれは約２５ミクロンから約３０００ミクロンの範囲の長さを有する、前述の節のいずれか１つに記載のマイクロニードルアレイ。
【０１８８】
節１７。複数のマイクロニードルのそれぞれは実質的に同じ長さを有する、前述の節のいずれか１つに記載のマイクロニードルアレイ。
【０１８９】
節１８。複数のマイクロニードルのそれぞれは円錐形またはピラミッド形の形状を有する、前述の節のいずれか１つに記載のマイクロニードルアレイ。
【０１９０】
節１９。複数のマイクロニードルのそれぞれは約１ミクロンから約３０ミクロンの範囲の先端幅を有する、前述の節のいずれか１つに記載のマイクロニードルアレイ。
【０１９１】
節２０。マイクロニードルアレイのマイクロニードルの密度は約５マイクロニードル／ｃｍ２から約１０００マイクロニードル／ｃｍ２の範囲である、前述の節のいずれか１つに記載のマイクロニードルアレイ。
【０１９２】
節２１。神経毒は薬物運搬シェル層に均一に分散している、前述の節のいずれか１つに記載のマイクロニードルアレイ。
【０１９３】
節２２。マイクロニードルアレイを形成するための方法であって、複数の細長いウェルを含むマイクロニードルアレイ型を提供するステップと、神経毒および約１重量％から約４０重量％のヒアルロン酸を含む第１のヒアルロン酸ポリマー溶液を提供するステップと、第１のヒアルロン酸ポリマー溶液を細長いウェルのそれぞれの下部に分注するステップと、約２５重量％から約５０重量％のヒアルロン酸を含む第２のヒアルロン酸ポリマー溶液を提供するステップであって、第２のヒアルロン酸ポリマー溶液の粘度は第１のヒアルロン酸ポリマー溶液の粘度よりも高い、ステップと、第１のヒアルロン酸ポリマー溶液を分注した後に、第２のヒアルロン酸ポリマー溶液を細長いウェルのそれぞれに分注するステップであって、第２のヒアルロン酸ポリマー溶液の高い粘度により、第１のヒアルロン酸ポリマー溶液の少なくとも一部が細長いウェルの下部から移動し、第２のヒアルロン酸ポリマー溶液の周りを流れ、それによって神経毒含有外層を形成する、ステップと、型内の第１および第２のヒアルロン酸ポリマー溶液を乾燥させて、そこから突出する複数のマイクロニードルを有するベース層を含むマイクロニードルアレイを形成するステップであって、各マイクロニードルは、細長い本体および神経毒含有外層を含む、ステップと、を含む、方法。
【０１９４】
節２３。第１のヒアルロン酸ポリマー溶液を分注した後、細長いウェルのそれぞれは部分的にのみ満たされ、細長いウェルのそれぞれの上部は満たされないままである、節２２に記載の方法。
【０１９５】
節２４。第２のヒアルロン酸ポリマー溶液を細長いウェルのそれぞれに分注するステップは、細長いウェルを第２のヒアルロン酸ポリマー溶液で過剰に充填するステップを含む、節２２に記載の方法。
【０１９６】
節２５。型内の第１および第２のヒアルロン酸ポリマー溶液を乾燥させるステップは、第１および第２のヒアルロン酸ポリマー溶液を型内にある間に加熱するステップを含む、節２２から２４のいずれか１つに記載の方法。
【０１９７】
節２６。型内の第１および第２のヒアルロン酸ポリマー溶液を乾燥させるステップは、第１および第２のヒアルロン酸ポリマー溶液を型内にある間に室温で乾燥させるステップを含む、節２２から２４のいずれか１つに記載の方法。
【０１９８】
節２７。第２のヒアルロン酸ポリマー溶液を分注した後、真空を適用するステップをさらに含む、節２２から２６のいずれか１つに記載の方法。
【０１９９】
節２８。第１のヒアルロン酸ポリマー溶液を分注するステップは、第１のヒアルロン酸溶液を型に流し込むステップを含み、第２のヒアルロン酸ポリマー溶液を分注するステップは、第２のヒアルロン酸ポリマー溶液を第１のヒアルロン酸溶液上に流し込み、第２のヒアルロン酸ポリマー溶液に外圧を加えるステップを含む、節２２から２６のいずれか１つに記載の方法。
【０２００】
節２９。圧力を加えるステップは、圧力を所定の時間維持するステップをさらに含み、それにより、第１および第２のヒアルロン酸ポリマー溶液のそれぞれからのヒアルロン酸ポリマーの一部が、第１および第２のヒアルロン酸ポリマー溶液の界面で統合される、節２８に記載の方法。
【０２０１】
節３０。第１のヒアルロン酸ポリマー溶液、第２のヒアルロン酸ポリマー溶液、またはその両方は、約６．０から約８．０の範囲のｐＨを有する水性緩衝液をさらに含む、節２２から２９のいずれか１つに記載の方法。
【０２０２】
節３１。水性緩衝液はリン酸緩衝生理食塩水（ＰＢＳ）またはヒスチジン緩衝液である、節３０に記載の方法。
【０２０３】
節３２。第２のヒアルロン酸ポリマー溶液の少なくとも一部は型の過剰充填部分またはベース部分に配置され、第２のヒアルロン酸ポリマー溶液は型の過剰充填部分に配置され、それにより、型はマイクロニードルアレイのベース層を画定する、節２２から３１のいずれか１つに記載の方法。
【０２０４】
節３３。マイクロニードルアレイをマイクロニードルアレイ型から分離するステップをさらに含む、節２２から３２のいずれか１つに記載の方法。
【０２０５】
節３４。神経毒含有外層はマイクロニードルの細長い本体の遠位部分のみを覆う、節２２から３３のいずれか１つに記載の方法。
【０２０６】
節３５。神経毒含有外層はマイクロニードルの細長い本体を完全に包み込む、節２２から３３のいずれか１つに記載の方法。
【０２０７】
節３６。神経毒はボツリヌス毒素を含む、節２２から３５のいずれか１つに記載の方法。
【０２０８】
節３７。ボツリヌス毒素は、ボツリヌス毒素血清型Ａ（ＢｏＮＴ／Ａ）、ボツリヌス毒素血清型Ｂ（ＢｏＮＴ／Ｂ）、ボツリヌス毒素血清型Ｃ１（ＢｏＮＴ／Ｃ１）、ボツリヌス毒素血清型Ｄ（ＢｏＮＴ／Ｄ）、ボツリヌス毒素血清型Ｅ（ＢｏＮＴ／Ｅ）、ボツリヌス毒素血清型Ｆ（ＢｏＮＴ／Ｆ）、ボツリヌス毒素血清型Ｇ（ＢｏＮＴ／Ｇ）、ボツリヌス毒素血清型Ｈ（ＢｏＮＴ／Ｈ）、ボツリヌス毒素血清型Ｘ（ＢｏＮＴ／Ｘ）、およびモザイクボツリヌス毒素および／またはその変異体からなる群から選択される、節３６に記載の方法。
【０２０９】
節３８。マイクロニードルアレイは約０．０１から約１００Ｕ／ｃｍ２の神経毒を患者に送達するように構成されている、節２２から３７のいずれか１つに記載の方法。
【０２１０】
節３９。マイクロニードルアレイは約０．０１から約１００，０００Ｕ／ｃｍ２の範囲の神経毒の充填濃度を有する節２２から３８のいずれか１つに記載の方法。
【０２１１】
節４０。第２のヒアルロン酸ポリマー溶液は約０．０００００００１から約１．０ｍｇ／ｍＬの神経毒を含む、節２２から３９のいずれか１つに記載の方法。
【０２１２】
節４１。第１のヒアルロン酸ポリマー溶液、第２のヒアルロン酸ポリマー溶液、またはその両方のヒアルロン酸は、非架橋ヒアルロン酸、架橋ヒアルロン酸、疎水的に修飾されたヒアルロン酸、またはそれらの任意の組み合わせから選択される少なくとも１つである、節２２から４０のいずれか１つに記載の方法。
【０２１３】
節４２。第１のヒアルロン酸ポリマー溶液、第２のヒアルロン酸ポリマー溶液、またはその両方のヒアルロン酸は、それぞれ独立して約５０ｋＤａから約６ＭＤａの範囲の分子量を有する、節２２から４１のいずれか１つに記載の方法。
【０２１４】
節４３。第１のヒアルロン酸ポリマー溶液、第２のヒアルロン酸ポリマー溶液、またはその両方は、グリコサミノグリカン、多糖類、コラーゲン、エラスチン、フィブロイン、デンプン、グルコマンナン、またはそれらの任意の組み合わせの少なくとも１つをさらに含む、節２２から４２のいずれか１つに記載の方法。
【０２１５】
節４４。第２のヒアルロン酸ポリマー溶液は有効成分を含まない、節２２から４３のいずれか１つに記載の方法。
【０２１６】
節４５。細長いウェルのそれぞれは約２５ミクロンから約３０００ミクロンの範囲の深さを有する、節２２から４４のいずれか１つに記載の方法。
【０２１７】
節４６。細長いウェルのそれぞれは実質的に同じ深さを有する、節２２から４５のいずれか１つに記載の方法。
【０２１８】
節４７。各細長いウェルは円錐形またはピラミッド形の形状を有する、節２２から４６のいずれか１つに記載の方法。
【０２１９】
節４８。各マイクロニードルは約１ミクロンから約３０ミクロンの範囲の先端幅を有する、節２２から４７のいずれか１つに記載の方法。
【０２２０】
節４９。マイクロニードルアレイ型は、約５マイクロニードル／ｃｍ２から約１０００マイクロニードル／ｃｍ２の範囲のマイクロニードルアレイのマイクロニードルの密度を生成するように構成されている、節２２から４８のいずれか１つに記載の方法。
【０２２１】
節５０。神経毒は神経毒含有外層に均一に分散している、節２２から４９のいずれか１つに記載の方法。
【０２２２】
節５１。節２２から５０のいずれか１つによって作成されたマイクロニードルアレイ。
【０２２３】
節５２。患者を治療するための方法であって、節１から２１および５１のいずれか１つのマイクロニードルアレイを提供するステップと、マイクロニードルアレイを患者の皮膚表面に適用して、皮膚表面に複数のマイクロニードルを埋め込むステップと、を含む、方法。
【０２２４】
第５３節。外層のヒアルロン酸の少なくとも一部は溶解し、マイクロニードルは皮膚表面に埋め込まれて神経毒を患者に放出する、節５２に記載の方法。
【０２２５】
節５４。マイクロニードルアレイは、額のしわ、目じりのしわ、眉間のしわ、小じわ、多汗症、瘢痕、乾癬、炎症性皮膚疾患を治療するために使用される、節５２または５３に記載の方法。
【０２２６】
節５５。マイクロニードルアレイであって、ベース層と、ベース層から突出する複数のマイクロニードルであって、複数のマイクロニードルのそれぞれは、ベース層と連続する近位部分を有する細長い本体であり、細長い本体は、一般に、その近位部分から遠位部分に向かって先細になり、不規則な本体形状を画定する、複数のマイクロニードルと、複数のマイクロニードルの細長い本体を少なくとも部分的に包み込んで、その周りに流れ込み、その不規則な本体形状に対して不規則な表面境界を画定する少なくとも１つの薬物運搬シェル層であって、少なくとも１つの薬物運搬シェル層は、それぞれの細長い本体形状のそれぞれの不規則な本体形状とは異なる事前定義された外側プロファイルを有し、少なくとも１つの薬物運搬シェル層は、有効成分を含む、少なくとも１つの薬物運搬シェル層と、を含む、マイクロニードルアレイ。
【０２２７】
節５６。少なくとも１つの薬物運搬シェル層および細長い本体は融合される、節５５に記載のマイクロニードルアレイ。
【０２２８】
節５７。有効成分は抗原、抗体、または毒素を含む、節５５から５６のいずれか１つに記載のマイクロニードルアレイ。
【０２２９】
節５８。有効成分は神経毒である、節５５から５７のいずれか１つに記載のマイクロニードルアレイ。
【０２３０】
節５９。神経毒はボツリヌス毒素である、節５８に記載のマイクロニードルアレイ。
【０２３１】
節６０。複数のマイクロニードルは円錐形またはピラミッド形の形状を有する、節５５から５９のいずれか１つに記載のマイクロニードルアレイ。
【０２３２】
節６１。円錐形またはピラミッド形の形状は、それらに関連するピッチ角を有し、その結果、複数のマイクロニードルは、点または先端に向かって先細になる、節６０に記載のマイクロニードルアレイ。
【０２３３】
節６２。ベース層、複数のマイクロニードル、および薬物運搬シェル層はそれぞれ少なくとも１つのポリマーを含む、節５５から６１のいずれか１つに記載のマイクロニードルアレイ。
【０２３４】
節６３。ベース層および複数のマイクロニードルは同じ少なくとも１つのポリマーを含む、節６２に記載のマイクロニードルアレイ。
【０２３５】
節６４。有効成分はポリマーに分散している、節６２に記載のマイクロニードルアレイ。
【０２３６】
節６５。少なくとも１つのポリマーは溶解可能である、節６２に記載のマイクロニードルアレイ。
【０２３７】
節６６。少なくとも１つのポリマーはヒアルロン酸である、節６２に記載のマイクロニードルアレイ。
【０２３８】
節６７。ベース層は第１のポリマーを含み、複数のマイクロニードルは第２のポリマーを含み、薬物運搬シェル層は第３のポリマーを含む、節５５から６１のいずれか１つに記載のマイクロニードルアレイ。
【０２３９】
節６８。マイクロニードルアレイであって、ベース層と、ベース層から突出する複数のマイクロニードルであって、複数のマイクロニードルのそれぞれは、第１のポリマーを含み、かつベース層と連続する近位部分を有する細長い本体であり、細長い本体は、一般に、その近位部分から遠位部分に向かって先細になり、不規則な本体形状を画定する、複数のマイクロニードルと、複数のマイクロニードルの細長い本体を少なくとも部分的に包み込んで、その周りに流れ込み、その不規則な本体形状に対して不規則な表面境界を画定する少なくとも１つの薬物運搬シェル層であって、少なくとも１つの薬物運搬シェル層は、それぞれの細長い本体形状のそれぞれの不規則な本体形状とは異なる事前定義された外側プロファイルを有し、少なくとも１つの薬物運搬シェル層は、第２のポリマーに分散された有効成分を含む、少なくとも１つの薬物運搬シェル層と、を含むマイクロニードルアレイ。
【０２４０】
節６９。第１のポリマーは第２のポリマーよりも遅い速度で溶解する、節６８に記載のマイクロニードルアレイ。
【０２４１】
節７０。細長い本体は有効成分をさらに含む、節６８から６９のいずれか１つに記載のマイクロニードルアレイ。
【０２４２】
節７１。第２のポリマーは第１のポリマーよりも遅い速度で溶解する、節６８から７０のいずれか１つに記載のマイクロニードルアレイ。
【０２４３】
節７２。第２のポリマーは、約０．１から約２重量％の濃度の高分子量ヒアルロン酸を含む、節７１に記載のマイクロニードルアレイ。
【０２４４】
節７３。第１のポリマーは約５重量％から約４０重量％の濃度の低分子量ヒアルロン酸を含む、節７１に記載のマイクロニードルアレイ。
【０２４５】
節７４。マイクロニードルアレイを形成するための方法であって、複数の細長いウェルを含むマイクロニードルアレイ型を提供するステップと、有効成分を含む第１の流体を提供するステップと、細長いウェルのそれぞれの下部に第１の流体を分注するステップと、第２の流体の粘度が第１の流体の粘度よりも高い第２の流体を提供するステップと、第１の流体を分注した後、第２の流体を各細長いウェルに分注するステップであって、第２の流体の高い粘度は、第１の流体の少なくとも一部を細長いウェルのそれぞれの下部から第２の流体の周りを流れるように変位させて、それにより、有効成分含有外層を形成する、ステップと、型内の第１および第２の流体を乾燥させて、そこから突出する複数のマイクロニードルを有するベース層を含むマイクロニードルアレイを形成するステップであって、各マイクロニードルは、細長い本体および有効成分含有外層を含む、ステップと、を含む、方法。
【０２４６】
節７５。第１の流体はヒアルロン酸ポリマー溶液を含む、節７４に記載の方法。
【０２４７】
節７６。有効成分は神経毒を含む、節７４から７５のいずれか１つに記載の方法。
【０２４８】
節７７。第２の流体は、溶媒と混合されたヒアルロン酸から本質的になるヒアルロン酸ポリマー溶液を含む、節７４から７６のいずれか１つに記載の方法。
【０２４９】
節７８。第２の流体は少なくとも１つのポリマーを含む、節７４から７７のいずれか１つに記載の方法。
【０２５０】
節７９。第２の流体は１つまたは複数の追加のポリマーをさらに含む、節７８に記載の方法。
【０２５１】
節８０。第２の流体は賦形剤をさらに含む、節７８に記載の方法。
【０２５２】
節８１。マイクロニードルアレイを形成するための方法であって、複数の細長いウェルを含むマイクロニードルアレイ型を提供するステップと、有効成分を含む第１の流体を提供するステップと、型の上の下部に第１の流体を分注するステップと、第２の流体の粘度が第１の流体の粘度よりも高い第２の流体を提供するステップと、第１の流体を分注した後、第２の流体を第１の流体の上に流し込むステップと、圧縮の第１の段階で第２の流体の上に圧力を加え、第１の流体を細長いウェルの中および第２の流体の周りに流し、それにより、マイクロニードルの細長い本体の周りに有効成分含有シェル層を形成するステップと、圧縮の第２の段階で一定期間圧力を維持し、有効成分含有シェル層をマイクロニードルの細長い本体に結合するマトリックスを作成するステップと、型内の第１および第２の流体を乾燥させて、そこから突出する複数のマイクロニードルを有するベース層を含むマイクロニードルアレイを形成するステップであって、各マイクロニードルは、細長い本体および有効成分含有シェル層を含む、ステップと、を含む、方法。
【０２５３】
節８２。第２の流体を第１の流体の上に流し込むステップは、型の細長いウェルを過剰に満たし、型の細長いウェルの上に単一の連続層を形成する、節８１に記載の方法。
【０２５４】
節８３。第１の流体および第２の流体はヒアルロン酸ポリマー溶液を含む、節８１から８２のいずれか１つに記載の方法。
【０２５５】
節８４。第１の流体は５重量％未満の１６０ｋＤＡヒアルロン酸を含む、節８３に記載の方法。
【０２５６】
節８５。第１の流体を分注するステップは真空下で行われる、節８１から８４のいずれか１つに記載の方法。
【０２５７】
節８６。マイクロニードルアレイを形成するための方法であって、複数の細長いウェルを含むマイクロニードルアレイ型を提供するステップと、有効成分を含む第１の流体を提供するステップと、第２の流体の粘度が第１の流体の粘度よりも高い第２の流体を提供するステップと、第１の流体および第２の流体をマイクロニードルアレイ型に同時に注入するステップと、マイクロニードルアレイ型を圧縮して、第１の流体と第２の流体との間に一体の界面を形成するステップと、型内の第１および第２の流体を乾燥させて、そこから突出する複数のマイクロニードルを有するベース層を含むマイクロニードルアレイを形成するステップであって、各マイクロニードルは、細長い本体および有効成分含有層を含む、ステップと、を含む、方法。
【０２５８】
節８７。細長い本体および有効成分含有層は互いに構造的に一体化されている、節８６に記載の方法。
【０２５９】
節８８。第１の流体および第２の流体はポリマーを含む、節８６から８７のいずれか１つに記載の方法。
【０２６０】
節８９。細長い本体は、有効成分含有層のポリマーの濃度よりも高いポリマー濃度を有する、節８８に記載の方法。
【０２６１】
節９０。細長い本体は有効成分含有層の比重よりも大きい比重を有する、節８６から８９のいずれか１つに記載の方法。
【０２６２】
前述の説明は、当業者が本明細書に記載の様々な構成を実践できるようにするために提供されている。主題技術を、様々な図および構成を参照して特に説明してきたが、これらは説明のみを目的としており、主題技術の範囲を限定するものとして解釈されるべきではないことを理解されたい。
【０２６３】
主題技術を実装する方法は他にも多くある。本明細書で説明される様々な機能および要素は、主題技術の範囲から逸脱することなく、示されるものとは異なって分割され得る。これらの構成に対する様々な修正は当業者には容易に明らかであり、本明細書で定義される一般的な原理を他の構成に適用することができる。したがって、主題技術の範囲から逸脱することなく、当業者によって、主題技術に多くの変更および修正を加えることができる。
【０２６４】
開示されたプロセスにおけるステップの特定の順序または階層は、例示的な手法の実例であることが理解される。設計の好みに基づいて、プロセスにおけるステップの特定の順序または階層を再配置できることが理解される。一部のステップは同時に実行できる。付随する方法は、サンプル順序で様々なステップの要素を提示することを主張し、提示される特定の順序または階層に限定されることを意味するものではない。
【０２６５】
本明細書で使用される場合、一連の項目の前にある「少なくとも１つ」という句は、項目のいずれかを区切る「および」または「または」という用語とともに、リストの各メンバー（つまり、各項目）ではなく、リスト全体を変更する。「少なくとも１つ」という句は、リストされている各項目の少なくとも１つを選択する必要はなく、むしろ、この句は、項目のいずれか１つのうちの少なくとも１つ、および／または項目の任意の組み合わせのうちの少なくとも１つ、および／または項目のそれぞれのうちの少なくとも１つを含む意味を可能にする。例として、「Ａ、Ｂ、およびＣの少なくとも１つ」または「Ａ、Ｂ、またはＣの少なくとも１つ」という句は、それぞれ、Ａのみ、Ｂのみ、またはＣのみ、Ａ、Ｂ、およびＣの任意の組み合わせ、および／またはＡ、Ｂ、およびＣのそれぞれの少なくとも１つを指す。
【０２６６】
本開示で使用される「上部」、「下部」、「前部」、「後部」などの用語は、通常の重力基準系ではなく、任意の基準系を指すものとして理解されるべきである。したがって、上面、下面、前面、および背面は、重力基準系において上向き、下向き、斜め、または水平方向に延びることができる。
【０２６７】
さらに、「含む」、「有する」などの用語が説明または特許請求の範囲で使用される限り、そのような用語は、特許請求の範囲で過渡的な単語として使用された場合に、「含む」という用語が「含む」という用語として解釈されるのと同様の方法で包括的であることを意図する。
【０２６８】
「例示的」という言葉は、本明細書では、「例、実例、または例示として役立つ」ことを意味するために使用される。本明細書で「例示的」として記載される任意の実施形態は、一部の実施形態よりも好ましいまたは有利であると必ずしも解釈される必要はない。
【０２６９】
単数形の要素への言及は、特に明記されていない限り、「１つだけ」を意味するのではなく、「１つ以上」を意味する。男性の代名詞（たとえば、彼）には、女性および中性の性別（たとえば、彼女およびその）が含まれ、その逆も同様である。「いくつか」という用語は、１つまたは複数を指す。下線および／または斜体の見出しおよび小見出しは、便宜上使用されており、主題技術を制限するものではなく、主題技術の説明の解釈に関連して参照されていない。当業者に知られている、または後に知られるようになる、本開示を通して記載される様々な構成の要素のすべての構造的および機能的同等物は、参照により本明細書に明示的に組み込まれ、主題技術に含まれることを意図する。さらに、本明細書に開示されるものは、そのような開示が上記の説明に明示的に記載されているかどうかにかかわらず、公衆に捧げられることを意図するものではない。
【図１Ａ】
2021533901.tif 000007
【図１Ｂ】
2021533901.tif 000008
【図２Ａ】
2021533901.tif 000009
【図２Ｂ】
2021533901.tif 000010
【図３】
2021533901.tif 000011
【図４】
2021533901.tif 000012
【図５Ａ−５Ｄ】
2021533901.tif 000013
【図６Ａ−６Ｃ】
2021533901.tif 000014
【図７】
2021533901.tif 000015
【図８】
2021533901.tif 000016
【図９】
2021533901.tif 000017
【図１０】
2021533901.tif 000018
【図１１Ａ】
2021533901.tif 000019
【図１１Ｂ】
2021533901.tif 000020
【図１１Ｃ】
2021533901.tif 000021
【図１２】
2021533901.tif 000022
【図１３Ａ】
2021533901.tif 000023
【図１３Ｂ】
2021533901.tif 000024
【図１３Ｃ】
2021533901.tif 000025
【図１４Ａ】
2021533901.tif 000026
【図１４Ｂ】
2021533901.tif 000027
【図１４Ｃ】
2021533901.tif 000028
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
マイクロニードルアレイであって、
ベース層と、
前記ベース層から突出する複数のマイクロニードルであって、前記複数のマイクロニードルのそれぞれは、前記ベース層と連続する近位部分を有する細長い本体であり、前記細長い本体は、概略、その前記近位部分から遠位部分に向かって先細になり、不規則な本体形状を画定する、複数のマイクロニードルと、
前記複数のマイクロニードルの前記細長い本体を少なくとも部分的に包み込んで、その周りに流れ込み、その前記不規則な本体形状に対して不規則な表面境界を画定する少なくとも１つの薬物運搬シェル層であって、それぞれの細長い本体のそれぞれの不規則な本体形状とは異なる事前定義された外側プロファイルを有し、有効成分を含む、少なくとも１つの薬物運搬シェル層と、
を含む、マイクロニードルアレイ。
【請求項２】
前記少なくとも１つの薬物運搬シェル層および前記細長い本体は一緒に融合される、請求項１に記載のマイクロニードルアレイ。
【請求項３】
前記有効成分は抗原、抗体、または毒素を含む、請求項１または２に記載のマイクロニードルアレイ。
【請求項４】
前記複数のマイクロニードルは、第一の材料で形成され、前記少なくとも１つの薬物運搬シェル層は、第二の材料で形成され、前記不規則な表面境界は、前記第一および第二の材料の成型中に該第一および第二の材料の流体相互作用によって形成され、該第一の材料は、該第二の材料より高い粘度を有し、型の細長いウェルの中にある該第二の材料と置き換わっている、請求項１〜３のいずれか一項に記載のマイクロニードルアレイ。
【請求項５】
前記複数のマイクロニードルは、第一の材料から成型され、前記少なくとも１つの薬物運搬シェル層は、該第一の材料より低い粘度を有し、成型中に該第一の材料によって置き換わられる、第二の材料から成型され、その結果、該第一の材料と該第二の材料は、硬化の際に、両者の間に不規則な表面境界を形成している、請求項１〜４のいずれか一項に記載のマイクロニードルアレイ。
【請求項６】
前記ベース層、前記複数のマイクロニードル、および前記薬物運搬シェル層はそれぞれ少なくとも１つのポリマーを含む、請求項１から５のいずれか一項に記載のマイクロニードルアレイ。
【請求項７】
前記少なくとも１つのポリマーはヒアルロン酸である、請求項６に記載のマイクロニードルアレイ。
【請求項８】
前記ベース層は第１のポリマーを含み、前記複数のマイクロニードルは第２のポリマーを含み、前記薬物運搬シェル層は第３のポリマーを含む、請求項１から７のいずれか一項に記載のマイクロニードルアレイ。
【請求項９】
マイクロニードルアレイを形成するための方法であって、
複数の細長いウェルを含むマイクロニードルアレイ型を提供するステップと、
有効成分を含む第１の流体を提供するステップと、
前記細長いウェルのそれぞれの下部に前記第１の流体を分注するステップと、
第２の流体の粘度が前記第１の流体の粘度よりも高い第２の流体を提供するステップと、
前記第１の流体を分注した後、前記第２の流体を前記各細長いウェルに分注するステップであって、前記第２の流体の前記高い粘度は、前記第１の流体の少なくとも一部を前記細長いウェルのそれぞれの前記下部から前記第２の流体の周りを流れるように変位させて、それにより、有効成分含有外層を形成する、ステップと、
前記型内の前記第１および第２の流体を乾燥させて、そこから突出する複数のマイクロニードルを有するベース層を含むマイクロニードルアレイを形成するステップであって、各マイクロニードルは、細長い本体および前記有効成分含有外層を含む、ステップと、
を含む、方法。
【請求項１０】
前記第１の流体はヒアルロン酸ポリマー溶液を含む、請求項９に記載の方法。
【請求項１１】
前記有効成分は神経毒を含む、請求項９または１０に記載の方法。
【請求項１２】
前記第２の流体は、溶媒と混合されたヒアルロン酸から本質的になるヒアルロン酸ポリマー溶液を含む、請求項９から１１のいずれか一項に記載の方法。
【請求項１３】
前記第２の流体は少なくとも１つのポリマーを含む、請求項９から１２のいずれか一項に記載の方法。
【請求項１４】
前記第２の流体は１つまたは複数の追加のポリマーをさらに含む、請求項１３に記載の方法。
【請求項１５】
前記第２の流体は賦形剤をさらに含む、請求項１３に記載の方法。
【国際調査報告】
2021533901.tif 000029
2021533901.tif 000030
2021533901.tif 000031